(57)【要約】  本発明は、加水分解性の官能基又は縮合性の官能基を有するポリシロキサン化合物、及び、該加水分解性の官能基を有するポリシロキサン化合物の加水分解生成物からなる群より選択される少なくとも一種を含有する液状組成物の縮合物を含む、撥水処理剤に関する。【特許請求の範囲】
【請求項１】
加水分解性の官能基又は縮合性の官能基を有するポリシロキサン化合物、及び、該加水分解性の官能基を有するポリシロキサン化合物の加水分解生成物からなる群より選択される少なくとも一種を含有する液状組成物の縮合物を含む、撥水処理剤。
【請求項２】
加水分解性の官能基又は縮合性の官能基を有するポリシロキサン化合物、及び、該加水分解性の官能基を有するポリシロキサン化合物の加水分解生成物からなる群より選択される少なくとも一種を含有する液状組成物を含む、撥水処理剤。
【請求項３】
前記液状組成物がシリカ粒子を更に含有する、請求項１又は２に記載の撥水処理剤。
【請求項４】
前記シリカ粒子の１ｇ当りのシラノール基数が、１０×１０１８〜１０００×１０１８個／ｇである、請求項３に記載の撥水処理剤。
【請求項５】
前記ポリシロキサン化合物が、下記式（Ａ）で表される化合物を含む、請求項１〜４のいずれか一項に記載の撥水処理剤。
【化１】
2018143356.tif 000017
［式（Ａ）中、Ｒ１ａはヒドロキシアルキル基を示し、Ｒ２ａはアルキレン基を示し、Ｒ３ａ及びＲ４ａはそれぞれ独立にアルキル基又はアリール基を示し、ｎは１〜５０の整数を示す。］
【請求項６】
前記ポリシロキサン化合物が、下記式（Ｂ）で表される化合物を含む、請求項１〜５のいずれか一項に記載の撥水処理剤。
【化２】
2018143356.tif 000018
［式（Ｂ）中、Ｒ１ｂはアルキル基、アルコキシ基又はアリール基を示し、Ｒ２ｂ及びＲ３ｂはそれぞれ独立にアルコキシ基を示し、Ｒ４ｂ及びＲ５ｂはそれぞれ独立にアルキル基又はアリール基を示し、ｍは１〜５０の整数を示す。］
【請求項７】
前記液状組成物が、加水分解性の官能基又は縮合性の官能基を有するシランモノマー、及び、該加水分解性の官能基を有するシランモノマーの加水分解生成物からなる群より選択される少なくとも一種を更に含有する、請求項１〜６のいずれか一項に記載の撥水処理剤。
【請求項８】
前記液状組成物がエアロゲル粒子を更に含有する、請求項１〜７のいずれか一項に記載の撥水処理剤。
【請求項９】
対象物の被処理面に撥水部を形成するために用いられる、請求項１〜８のいずれか一項に記載の撥水処理剤。
【請求項１０】
前記撥水部がエアロゲルを含む、請求項９に記載の撥水処理剤。
【請求項１１】
ＤＤ／ＭＡＳ法を用いて測定された固体２９Ｓｉ−ＮＭＲスペクトルにおいて、含ケイ素結合単位Ｑ、Ｔ及びＤを以下の通り規定したとき、Ｑ及びＴに由来するシグナル面積と、Ｄに由来するシグナル面積との比Ｑ＋Ｔ：Ｄが１：０．０１〜１：０．７０である撥水成分、を含有する撥水処理剤。
Ｑ：１個のケイ素原子に結合した酸素原子が４個の含ケイ素結合単位。
Ｔ：１個のケイ素原子に結合した酸素原子が３個と水素原子又は１価の有機基が１個の含ケイ素結合単位。
Ｄ：１個のケイ素原子に結合した酸素原子が２個と水素原子又は１価の有機基が２個の含ケイ素結合単位。
［ただし、前記有機基とはケイ素原子に結合する原子が炭素原子である１価の有機基である。］
【請求項１２】
下記式（１）で表される構造を有する化合物を含む撥水成分、を含有する撥水処理剤。
【化３】
2018143356.tif 000019
［式（１）中、Ｒ１及びＲ２はそれぞれ独立にアルキル基又はアリール基を示し、Ｒ３及びＲ４はそれぞれ独立にアルキレン基を示す。］
【請求項１３】
支柱部及び橋かけ部を備えるラダー型構造を有し、前記橋かけ部が下記式（２）で表される化合物を含む撥水成分、を含有する撥水処理剤。
【化４】
2018143356.tif 000020
［式（２）中、Ｒ５及びＲ６はそれぞれ独立にアルキル基又はアリール基を示し、ｂは１〜５０の整数を示す。］
【請求項１４】
下記式（３）で表される構造を有する化合物を含む前記撥水成分、を含有する、請求項１３に記載の撥水処理剤。
【化５】
2018143356.tif 000021
［式（３）中、Ｒ５、Ｒ６、Ｒ７及びＲ８はそれぞれ独立にアルキル基又はアリール基を示し、ａ及びｃはそれぞれ独立に１〜３０００の整数を示し、ｂは１〜５０の整数を示す。］
【請求項１５】
前記撥水成分がエアロゲルである、請求項１１〜１４のいずれか一項に記載の撥水処理剤。
【請求項１６】
対象物と、該対象物の被処理面上に撥水部と、を備え、
前記撥水部が、請求項１〜１５のいずれか一項に記載の撥水処理剤の乾燥物を含む、撥水構造体。
【請求項１７】
請求項１〜１５のいずれか一項に記載の撥水処理剤を対象物の被処理面に塗布する工程を備える、撥水構造体の製造方法。
【発明の詳細な説明】
【技術分野】
【０００１】
本発明は、撥水処理剤、撥水構造体及びその製造方法に関する。
【背景技術】
【０００２】
従来、ガラス、プラスチックス製品等の透明性を有する基材に撥水性能を付与することは、水滴の付着を最小限に抑え視界を確保する目的から、多くの製品に要求されている。通常、撥水性能は、基材の表面に撥水性に優れたコーティング材により被膜（以下、「撥水膜」ともいう）を形成することにより得られるものである。撥水膜とは、一般的に、水の接触角が９０°以上になる被膜のことをいう。【０００３】
このような撥水膜を形成する材料としては、例えば、ポリテトラフルオロエチレン（ＰＴＦＥ）及びその誘導体が知られている。【０００４】
また、フルオロアルキルシランを用いた撥水膜の形成が知られている（例えば、特許文献１及び特許文献２を参照）。
【先行技術文献】
【特許文献】
【０００５】
【特許文献１】特開２００２−１０５６６１号公報
【特許文献２】特開２０００−８１２１４号公報
【発明の概要】
【発明が解決しようとする課題】
【０００６】
ところで、対象物の被処理面に撥水性能を付与するために用いられる撥水処理剤は、撥水性に優れることが求められる。【０００７】
本発明は上記の事情に鑑みてなされたものであり、対象物の被処理面に優れた撥水性を付与することができる撥水処理剤及び当該撥水処理剤を用いた撥水構造体を提供することを目的とする。本発明はまた、上記撥水構造体の製造方法を提供する。
【課題を解決するための手段】
【０００８】
本発明者らは、上記目的を達成するために鋭意研究を重ねた結果、分子内に反応性基（加水分解性の官能基又は縮合性の官能基）を有するポリシロキサン化合物を含む液状組成物を用いて得られる撥水処理剤において、優れた撥水性が発現されることを見出し、本発明の完成に至った。【０００９】
本発明は、加水分解性の官能基又は縮合性の官能基を有するポリシロキサン化合物、及び、該加水分解性の官能基を有するポリシロキサン化合物の加水分解生成物からなる群より選択される少なくとも一種を含有する液状組成物の縮合物を含む、撥水処理剤を提供する。また、本発明は、加水分解性の官能基又は縮合性の官能基を有するポリシロキサン化合物、及び、該加水分解性の官能基を有するポリシロキサン化合物の加水分解生成物からなる群より選択される少なくとも一種を含有する液状組成物を含む、撥水処理剤を提供する。このような撥水処理剤によれば、対象物の被処理面に優れた撥水性を付与することができる。また、上記撥水処理剤から形成される撥水部は、被処理面との密着性にも優れる。【００１０】
上記撥水処理剤において、液状組成物がシリカ粒子を更に含有していてもよい。このような撥水処理剤は、撥水性と密着性とに更に優れる。【００１１】
上記シリカ粒子の１ｇ当りのシラノール基数は、１０×１０１８〜１０００×１０１８個／ｇであってもよい。これにより、更に優れた撥水性と密着性とを有する撥水部を、低温、かつ短時間で形成できる。【００１２】
上記縮合性の官能基がヒドロキシアルキル基である場合、上記ポリシロキサン化合物としては、下記式（Ａ）で表される化合物が挙げられる。これにより、更に優れた撥水性及び密着性を達成することができる。【００１３】
【化１】
2018143356.tif 000002
［式（Ａ）中、Ｒ１ａはヒドロキシアルキル基を示し、Ｒ２ａはアルキレン基を示し、Ｒ３ａ及びＲ４ａはそれぞれ独立にアルキル基又はアリール基を示し、ｎは１〜５０の整数を示す。］【００１４】
上記加水分解性の官能基がアルコキシ基である場合、上記ポリシロキサン化合物としては、下記式（Ｂ）で表される化合物が挙げられる。これにより、更に優れた撥水性及び密着性を達成することができる。【００１５】
【化２】
2018143356.tif 000003
［式（Ｂ）中、Ｒ１ｂはアルキル基、アルコキシ基又はアリール基を示し、Ｒ２ｂ及びＲ３ｂはそれぞれ独立にアルコキシ基を示し、Ｒ４ｂ及びＲ５ｂはそれぞれ独立にアルキル基又はアリール基を示し、ｍは１〜５０の整数を示す。］【００１６】
上記撥水処理剤において、液状組成物が、加水分解性の官能基又は縮合性の官能基を有するシランモノマー、及び、該加水分解性の官能基を有するシランモノマーの加水分解生成物からなる群より選択される少なくとも一種を更に含有していてもよい。これにより、更に優れた撥水性と密着性とを達成することができる。【００１７】
上記撥水処理剤において、液状組成物が、エアロゲル粒子を更に含有していてもよい。これにより、撥水性がより向上する。【００１８】
上記撥水処理剤は、対象物の被処理面に撥水部を形成するために用いられてもよい。このような撥水部を形成することにより、更に優れた撥水性を達成することができる。この際、撥水部はエアロゲルを含んでいてもよい。【００１９】
本発明はまた、ＤＤ／ＭＡＳ法を用いて測定された固体２９Ｓｉ−ＮＭＲスペクトルにおいて、含ケイ素結合単位Ｑ、Ｔ及びＤを以下の通り規定したとき、Ｑ及びＴに由来するシグナル面積と、Ｄに由来するシグナル面積との比Ｑ＋Ｔ：Ｄが１：０．０１〜１：０．７０である撥水成分、を含有する撥水処理剤を提供する。このような撥水処理剤は、撥水性と密着性とに優れる。
Ｑ：１個のケイ素原子に結合した酸素原子が４個の含ケイ素結合単位。
Ｔ：１個のケイ素原子に結合した酸素原子が３個と水素原子又は１価の有機基が１個の含ケイ素結合単位。
Ｄ：１個のケイ素原子に結合した酸素原子が２個と水素原子又は１価の有機基が２個の含ケイ素結合単位。
［ただし、前記有機基とはケイ素原子に結合する原子が炭素原子である１価の有機基である。］【００２０】
本発明はまた、下記式（１）で表される構造を有する化合物を含む撥水成分、を含有する撥水処理剤を提供する。このような撥水処理剤は、撥水性と密着性とに優れる。【００２１】
【化３】
2018143356.tif 000004
［式（１）中、Ｒ１及びＲ２はそれぞれ独立にアルキル基又はアリール基を示し、Ｒ３及びＲ４はそれぞれ独立にアルキレン基を示す。］【００２２】
本発明はまた、支柱部及び橋かけ部を備えるラダー型構造を有し、前記橋かけ部が下記式（２）で表される化合物を含む撥水成分、を含有する撥水処理剤を提供する。このような撥水処理剤は、ラダー型構造に起因する優れた撥水性及び耐久性を有している。【００２３】
【化４】
2018143356.tif 000005
【００２４】
［式（２）中、Ｒ５及びＲ６はそれぞれ独立にアルキル基又はアリール基を示し、ｂは１〜５０の整数を示す。］【００２５】
なお、ラダー型構造を有する化合物としては、下記式（３）で表される構造を有する化合物が挙げられる。これにより、更に優れた撥水性及び耐久性を達成することができる。【００２６】
【化５】
2018143356.tif 000006
【００２７】
［式（３）中、Ｒ５、Ｒ６、Ｒ７及びＲ８はそれぞれ独立にアルキル基又はアリール基を示し、ａ及びｃはそれぞれ独立に１〜３０００の整数を示し、ｂは１〜５０の整数を示す。］【００２８】
上記撥水部はエアロゲルを含んでいてもよい。また、上記撥水成分はエアロゲルであってもよい。これにより、更に優れた撥水性を達成することができる。【００２９】
本発明はまた、対象物と、対象物の被処理面上に撥水部と、を備え、撥水部が、上記撥水処理剤の乾燥物を含む、撥水構造体を提供する。当該撥水構造体は、上記撥水処理剤又は当該撥水処理剤の反応物を含む撥水部を有することにより、撥水性に優れると共に、被処理面と、撥水部との密着性に優れる。【００３０】
本発明はまた、上記撥水処理剤を対象物の被処理面に塗布する工程を備える、撥水構造体の製造方法を提供する。
【発明の効果】
【００３１】
本発明によれば、対象物の被処理面に優れた撥水性を付与することができる撥水処理剤及び当該撥水処理剤を用いた撥水構造体を提供できる。本発明によればまた、上記撥水構造体の製造方法を提供できる。
【図面の簡単な説明】
【００３２】
【図１】粒子の二軸平均一次粒子径の算出方法を示す図である。
【図２】ＤＤ／ＭＡＳ法を用いて測定された、撥水処理剤１２に含有される撥水成分の固体２９Ｓｉ−ＮＭＲスペクトルを示す図である。
【図３】本発明の一実施形態に係る撥水構造体を模式的に表す図である。
【図４】本発明の一実施形態に係る撥水構造体を模式的に表す図である。
【図５】本発明の一実施形態に係る撥水構造体を模式的に表す図である。
【発明を実施するための形態】
【００３３】
以下、場合により図面を参照しつつ本発明の好適な実施形態について詳細に説明する。ただし、本発明は以下の実施形態に限定されるものではない。
【００３４】
＜定義＞
本明細書において、「〜」を用いて示された数値範囲は、「〜」の前後に記載される数値をそれぞれ最小値及び最大値として含む範囲を示す。本明細書に段階的に記載されている数値範囲において、ある段階の数値範囲の上限値又は下限値は、他の段階の数値範囲の上限値又は下限値に置き換えてもよい。本明細書に記載されている数値範囲において、その数値範囲の上限値又は下限値は、実施例に示されている値に置き換えてもよい。「Ａ又はＢ」とは、Ａ及びＢのどちらか一方を含んでいればよく、両方とも含んでいてもよい。本明細書に例示する材料は、特に断らない限り、１種を単独で又は２種以上を組み合わせて用いることができる。本明細書において、組成物中の各成分の含有量は、組成物中に各成分に該当する物質が複数存在する場合、特に断らない限り、組成物中に存在する複数の物質の合計量を意味する。
【００３５】
＜撥水処理剤＞
本実施形態の撥水処理剤としては、例えば、下記第一〜第四の態様が挙げられる。各々の態様を採用することで、各々の態様に応じた撥水性及び密着性を得ることができる。
【００３６】
（第一の態様）
一実施形態の撥水処理剤は、（分子内に）加水分解性の官能基又は縮合性の官能基を有するポリシロキサン化合物、及び、該加水分解性の官能基を有するポリシロキサン化合物の加水分解生成物からなる群より選択される少なくとも一種（以下、場合により「ポリシロキサン化合物群」という）を含有する液状組成物の縮合物を含む。撥水処理剤は、また、加水分解性の官能基又は縮合性の官能基を有するポリシロキサン化合物、及び、該加水分解性の官能基を有するポリシロキサン化合物の加水分解生成物からなる群より選択される少なくとも一種を含有する液状組成物を含んでいてもよい（撥水処理剤が当該液状組成物であってもよい）。このような撥水処理剤によれば、対象物の被処理面に優れた撥水性を付与することができる。上記撥水処理剤は、対象物の被処理面に撥水部を形成するために用いられてもよい。上記撥水処理剤から形成される撥水部は、優れた撥水性を有すると共に、被処理面との密着性にも優れる。上記撥水部は、例えば、膜状の撥水部（以下、「撥水膜」ともいう）及び粒子状の撥水部（以下、「撥水粒子」ともいう）の少なくとも一方を含む形態であってもよい。すなわち、本実施形態に係る撥水処理剤は、対象物の被処理面に撥水膜及び／又は撥水粒子を形成するものであってもよい。
【００３７】
例えば、特許文献１及び２のようなフルオロアルキルシランから形成される撥水膜は、密着性が低いことから、このような撥水膜の密着性を高めるためには、被処理面に密着層（例えば、酸化被膜及び水酸基を有する被膜）を形成する必要があると考えられる。一方で、本実施形態の撥水処理剤は、密着性が高いことから、このような密着層は必ずしも必要ではない。また、本実施形態の撥水処理剤は、密着性及び接着性に優れることから、撥水機能を長期間維持することができる。
【００３８】
さらに、本実施形態の撥水処理剤から形成される撥水部は、親水性の汚れが付着し難く、かつ、このような汚れを除去し易いと考えられる。したがって、上記撥水処理剤は、親水性の汚れが付着し易い用途への適用も容易であると考えられる。
【００３９】
上記従来のＰＴＦＥを用いた撥水膜は、接着性及び耐薬品性はあるものの、膜硬度が低く柔らかいため傷がつき易いと考えられる。また、このような撥水膜は、硬化させるための温度が数百度以上であるために、適用する箇所及び基材が限定されると考えられる。一方で、本実施形態の撥水処理剤から形成される撥水部は、接着性及び耐薬品性に優れると共に、傷がつき難く、適用する箇所及び基材が限定されにくいと考えられる。
【００４０】
ここで、本発明者らは、本実施形態の撥水処理剤が優れた撥水性を発揮する理由を、以下のように推測している。本実施形態の撥水処理剤は、ポリシロキサン化合物群を含有していることから、例えば、シロキサン化合物としてシロキサンモノマーのみを含む撥水処理剤と比較して、反応を制御し易いと考えられる。そして、これにより、撥水部を形成する化合物中の親水基（例えば、水酸基（ＯＨ基））を低減し易く、優れた撥水性を発揮すると考えられる。
【００４１】
加水分解性の官能基としては、例えば、アルコキシ基が挙げられる。縮合性の官能基（加水分解性の官能基に該当する官能基を除く）としては、水酸基、シラノール基、カルボキシル基、フェノール性水酸基等が挙げられる。水酸基は、ヒドロキシアルキル基等の水酸基含有基に含まれていてもよい。なお、加水分解性の官能基又は縮合性の官能基を有するポリシロキサン化合物は、加水分解性の官能基及び縮合性の官能基とは異なる反応性基（加水分解性の官能基及び縮合性の官能基に該当しない官能基）を更に有していてもよい。反応性基としては、エポキシ基、メルカプト基、グリシドキシ基、ビニル基、アクリロイル基、メタクリロイル基、アミノ基等が挙げられる。エポキシ基は、グリシドキシ基等のエポキシ基含有基に含まれていてもよい。これらの官能基及び反応性基を有するポリシロキサン化合物は単独で、あるいは２種類以上を混合して用いてもよい。これらの官能基及び反応性基のうち、アルコキシ基、シラノール基、及びヒドロキシアルキル基は、撥水処理剤の相容性を向上することができ、層分離を抑制することができる。また、ポリシロキサン化合物の反応性向上の観点から、アルコキシ基及びヒドロキシアルキル基の炭素数は、例えば、１〜６であってもよい。
【００４２】
ヒドロキシアルキル基を有するポリシロキサン化合物としては、例えば、下記一般式（Ａ）で表される構造を有する化合物が挙げられる。
【００４３】
【化６】
2018143356.tif 000007
【００４４】
式（Ａ）中、Ｒ１ａはヒドロキシアルキル基を示し、Ｒ２ａはアルキレン基を示し、Ｒ３ａ及びＲ４ａはそれぞれ独立にアルキル基又はアリール基を示し、ｎは１〜５０の整数を示す。ここで、アリール基としては、フェニル基、置換フェニル基等が挙げられる。また、置換フェニル基の置換基としては、アルキル基、ビニル基、メルカプト基、アミノ基、ニトロ基、シアノ基等が挙げられる。なお、式（Ａ）中、２個のＲ１ａは各々同一であっても異なっていてもよく、同様に２個のＲ２ａは各々同一であっても異なっていてもよい。また、式（Ａ）中、２個以上のＲ３ａは各々同一であっても異なっていてもよく、同様に２個以上のＲ４ａは各々同一であっても異なっていてもよい。
【００４５】
上記構造のポリシロキサン化合物を含有する撥水処理剤を用いることにより、優れた撥水性と密着性とを更に得易くなる。このような観点から、式（Ａ）中、Ｒ１ａとしては、炭素数が１〜６のヒドロキシアルキル基等が挙げられ、当該ヒドロキシアルキル基としては、ヒドロキシエチル基、ヒドロキシプロピル基等が挙げられる。また、式（Ａ）中、Ｒ２ａとしては、炭素数が１〜６のアルキレン基等が挙げられ、当該アルキレン基としては、エチレン基、プロピレン基等が挙げられる。また、式（Ａ）中、Ｒ３ａ及びＲ４ａとしては、それぞれ独立に炭素数が１〜６のアルキル基、フェニル基等が挙げられ、当該アルキル基としては、メチル基等が挙げられる。また、式（Ａ）中、ｎは、例えば、２〜３０であってもよく、５〜２０であってもよい。
【００４６】
上記式（Ａ）で表される構造を有するポリシロキサン化合物としては、市販品を用いることができ、Ｘ−２２−１６０ＡＳ、ＫＦ−６００１、ＫＦ−６００２、ＫＦ−６００３等の化合物（いずれも、信越化学工業株式会社製）、ＸＦ４２−Ｂ０９７０、ＸＦ４２−Ｃ５２７７、Ｆｌｕｉｄ  ＯＦＯＨ  ７０２−４％等の化合物（いずれも、モメンティブ社製）などが挙げられる。
【００４７】
アルコキシ基を有するポリシロキサン化合物としては、例えば、下記一般式（Ｂ）で表される構造を有する化合物が挙げられる。
【００４８】
【化７】
2018143356.tif 000008
【００４９】
式（Ｂ）中、Ｒ１ｂはアルキル基、アルコキシ基又はアリール基を示し、Ｒ２ｂ及びＲ３ｂはそれぞれ独立にアルコキシ基を示し、Ｒ４ｂ及びＲ５ｂはそれぞれ独立にアルキル基又はアリール基を示し、ｍは１〜５０の整数を示す。ここで、アリール基としては、フェニル基、置換フェニル基等が挙げられる。また、置換フェニル基の置換基としては、アルキル基、ビニル基、メルカプト基、アミノ基、ニトロ基、シアノ基等が挙げられる。なお、式（Ｂ）中、２個のＲ１ｂは各々同一であっても異なっていてもよく、２個のＲ２ｂは各々同一であっても異なっていてもよく、同様に２個のＲ３ｂは各々同一であっても異なっていてもよい。また、式（Ｂ）中、ｍが２以上の整数の場合、２個以上のＲ４ｂは各々同一であっても異なっていてもよく、同様に２個以上のＲ５ｂも各々同一であっても異なっていてもよい。
【００５０】
上記構造のポリシロキサン化合物又はその加水分解生成物を含有する撥水処理剤を用いることにより、優れた撥水性と密着性とを更に得易くなる。このような観点から、式（Ｂ）中、Ｒ１ｂとしては炭素数が１〜６のアルキル基、炭素数が１〜６のアルコキシ基等が挙げられ、当該アルキル基又はアルコキシ基としては、メチル基、メトキシ基、エトキシ基等が挙げられる。また、式（Ｂ）中、Ｒ２ｂ及びＲ３ｂとしては、それぞれ独立に炭素数が１〜６のアルコキシ基等が挙げられ、当該アルコキシ基としては、メトキシ基、エトキシ基等が挙げられる。また、式（Ｂ）中、Ｒ４ｂ及びＲ５ｂとしては、それぞれ独立に炭素数が１〜６のアルキル基、フェニル基等が挙げられ、当該アルキル基としては、メチル基等が挙げられる。式（Ｂ）中、ｍは、例えば、２〜３０であってもよく、５〜２０であってもよい。
【００５１】
上記一般式（Ｂ）で表される構造を有するポリシロキサン化合物は、例えば、特開２０００−２６６０９号公報、特開２０１２−２３３１１０号公報等にて報告される製造方法を適宜参照して得ることができる。
【００５２】
なお、アルコキシ基は加水分解するため、アルコキシ基を有するポリシロキサン化合物は液状組成物中にて加水分解生成物として存在する可能性があり、アルコキシ基を有するポリシロキサン化合物とその加水分解生成物とは混在していてもよい。また、アルコキシ基を有するポリシロキサン化合物において、分子中のアルコキシ基の全てが加水分解されていてもよいし、部分的に加水分解されていてもよい。
【００５３】
これら、加水分解性の官能基又は縮合性の官能基を有するポリシロキサン化合物、及び、加水分解性の官能基を有するポリシロキサン化合物の加水分解生成物は、単独で、又は２種類以上を混合して用いてもよい。
【００５４】
本実施形態の撥水処理剤は、撥水性と密着性とが更に向上する観点から、シリカ粒子を更に含有していてもよい。すなわち、液状組成物は、シリカ粒子と、加水分解性の官能基又は縮合性の官能基を有するポリシロキサン化合物、及び、該加水分解性の官能基を有するポリシロキサン化合物の加水分解生成物からなる群より選択される少なくとも一種と、を含有していてもよい。このような撥水処理剤において、撥水性が向上する理由としては、撥水処理剤がシリカ粒子を含有すると、撥水部を構成する化合物において、後述のＱ＋Ｔ：Ｄを制御し易く、かつ、上記化合物における水酸基の量を低減し易いこと等が考えられる。
【００５５】
シリカ粒子としては、特に制限なく用いることができ、例えば非晶質シリカ粒子が挙げられる。非晶質シリカ粒子としては、例えば、溶融シリカ粒子、ヒュームドシリカ粒子及びコロイダルシリカ粒子が挙げられる。これらのうち、コロイダルシリカ粒子は、単分散性が高く、撥水処理剤中での凝集を抑制し易い。
【００５６】
シリカ粒子の形状は特に制限されず、球状、繭型、会合型等が挙げられる。これらのうち、シリカ粒子として球状の粒子を用いることにより、撥水処理剤中での凝集を抑制し易くなる。シリカ粒子の平均一次粒子径は、適度な硬度の撥水膜及び／又は撥水粒子を得易くなり、熱衝撃及び傷に対する耐久性が向上し易くなる観点から、例えば、１ｎｍ以上であってもよく、５ｎｍ以上であってもよく、２０ｎｍ以上であってもよい。シリカ粒子の平均一次粒子径は、透明な撥水膜及び／又は撥水粒子を得易くなる観点から、例えば、２００ｎｍ以下であってもよく、１５０ｎｍ以下であってもよく、１００ｎｍ以下であってもよい。これらの観点から、シリカ粒子の平均一次粒子径は、例えば、１〜２００ｎｍであってもよく、５〜１５０ｎｍであってもよく、２０〜１００ｎｍであってもよい。また、シリカ粒子は、中空構造、多孔質構造等を有する粒子であってもよい。
【００５７】
なお、シリカ粒子の平均粒子径は、原料から測定することができる。例えば、二軸平均一次粒子径は、任意の粒子２０個をＳＥＭにより観察した結果から、次のようにして算出される。すなわち、通常水に分散している固形分濃度が５〜４０質量％のコロイダルシリカ粒子を例にすると、コロイダルシリカ粒子の分散液に、パターン配線付きウエハを２ｃｍ角に切って得られたチップを約３０秒浸した後、当該チップを純水にて約３０秒間すすぎ、窒素ブロー乾燥する。その後、チップをＳＥＭ観察用の試料台に載せ、加速電圧１０ｋＶを掛け、１０万倍の倍率にてシリカ粒子を観察し、画像を撮影する。得られた画像から２０個のシリカ粒子を任意に選択し、それらの粒子の粒子径の平均を平均粒子径とする。この際、選択したシリカ粒子が図１に示すような形状であった場合、シリカ粒子Ｐに外接し、その長辺が最も長くなるように配置した長方形（外接長方形Ｌ）を導く。そして、その外接長方形Ｌの長辺をＸ、短辺をＹとして、（Ｘ＋Ｙ）／２として二軸平均一次粒子径を算出し、その粒子の粒子径とする。
【００５８】
上記シリカ粒子の１ｇ当りのシラノール基数は、良好な反応性を有すると共に、低温、短時間で優れた撥水性と密着性とを付与し易い観点から、例えば、１０×１０１８個／ｇ以上であってもよく、５０×１０１８個／ｇ以上であってもよく、１００×１０１８個／ｇ以上であってもよい。上記シリカ粒子の１ｇ当りのシラノール基数は、撥水処理時の急なゲル化を抑制し易く、均質な撥水膜及び／又は撥水粒子を得易い観点から、例えば、１０００×１０１８個／ｇ以下であってもよく、８００×１０１８個／ｇ以下であってもよく、７００×１０１８個／ｇ以下であってもよい。これらの観点から、上記シリカ粒子の１ｇ当りのシラノール基数は、例えば、１０×１０１８〜１０００×１０１８個／ｇであってもよく、５０×１０１８〜８００×１０１８個／ｇであってもよく、１００×１０１８〜７００×１０１８個／ｇであってもよい。
【００５９】
シリカ粒子の含有量は、撥水処理剤の反応性が向上する観点、及び、低温、短時間で優れた撥水性と密着性とを付与し易い観点から、液状組成物の総量１００質量部に対し、例えば、０．０１質量部以上であってもよく、０．１質量部以上であってもよく、０．５質量部以上であってもよい。上記シリカ粒子の含有量は、適度な硬度の撥水膜及び／又は撥水粒子が得られ易く、熱衝撃及び傷に対する耐久性が向上し易い観点から、液状組成物の総量１００質量部に対し、例えば、３０質量部以下であってもよく、２０質量部以下であってもよく、１０質量部以下であってもよい。これらの観点から、上記シリカ粒子の含有量は、液状組成物の総量１００質量部に対し、例えば、０．０１〜３０質量部であってもよく、０．１〜２０質量部であってもよく、０．５〜１０質量部であってもよい。
【００６０】
液状組成物は、例えば、撥水性と密着性とを更に向上させる観点から、ポリシロキサン化合物以外の（ポリシロキサン化合物を除く）ケイ素化合物を更に含んでいてもよい。すなわち、液状組成物は、加水分解性の官能基又は縮合性の官能基を有するシランモノマー、及び、加水分解性の官能基を有するシランモノマーの加水分解生成物からなる群より選択される少なくとも一種（以下、場合により「シランモノマー群」という）を更に含有していてもよい。シランモノマーにおける分子内のケイ素数は１〜６とすることができる。
【００６１】
加水分解性の官能基を有するシランモノマーとしては、特に限定されないが、例えば、アルキルケイ素アルコキシドが挙げられる。アルキルケイ素アルコキシドの中でも、加水分解性の官能基の数が３個以下のものは耐水性をより向上することができる。このようなアルキルケイ素アルコキシドとしては、モノアルキルトリアルコキシシラン、モノアルキルジアルコキシシラン、ジアルキルジアルコキシシラン、モノアルキルモノアルコキシシラン、ジアルキルモノアルコキシシラン、トリアルキルモノアルコキシシラン等が挙げられ、具体的には、メチルトリメトキシシラン、メチルジメトキシシラン、ジメチルジメトキシシラン、エチルトリメトキシシラン等が挙げられる。
【００６２】
縮合性の官能基を有するシランモノマーとしては、特に限定されないが、例えば、シランテトラオール、メチルシラントリオール、ジメチルシランジオール、フェニルシラントリオール、フェニルメチルシランジオール、ジフェニルシランジオール、ｎ−プロピルシラントリオール、ヘキシルシラントリオール、オクチルシラントリオール、デシルシラントリオール、トリフルオロプロピルシラントリオール等が挙げられる。
【００６３】
加水分解性の官能基又は縮合性の官能基を有するシランモノマーは、加水分解性の官能基及び縮合性の官能基とは異なる、上述の反応性基を更に有していてもよい。
【００６４】
加水分解性の官能基の数が３個以下であり、反応性基を有するシランモノマーとして、ビニルトリメトキシシラン、３−グリシドキシプロピルトリメトキシシラン、３−グリシドキシプロピルメチルジメトキシシシラン、３−メタクリロキシプロピルトリメトキシシラン、３−メタクリロキシプロピルメチルジメトキシシラン、３−アクリロキシプロピルトリメトキシシラン、３−メルカプトプロピルトリメトキシシラン、３−メルカプトプロピルメチルジメトキシシラン、Ｎ−フェニル−３−アミノプロピルトリメトキシシラン、Ｎ−２−（アミノエチル）−３−アミノプロピルメチルジメトキシシラン等も用いることができる。
【００６５】
また、縮合性の官能基を有し、反応性基を有するシランモノマーとして、ビニルシラントリオール、３−グリシドキシプロピルシラントリオール、３−グリシドキシプロピルメチルシランジオール、３−メタクリロキシプロピルシラントリオール、３−メタクリロキシプロピルメチルシランジオール、３−アクリロキシプロピルシラントリオール、３−メルカプトプロピルシラントリオール、３−メルカプトプロピルメチルシランジオール、Ｎ−フェニル−３−アミノプロピルシラントリオール、Ｎ−２−（アミノエチル）−３−アミノプロピルメチルシランジオール等も用いることができる。
【００６６】
また、分子末端の加水分解性の官能基の数が３個以下のシランモノマーであるビストリメトキシシリルメタン、ビストリメトキシシリルエタン、ビストリメトキシシリルヘキサン、エチルトリメトキシシラン、ビニルトリメトキシシラン等も用いることができる。
【００６７】
これら、加水分解性の官能基又は縮合性の官能基を有するシランモノマー、及び、加水分解性の官能基を有するシランモノマーの加水分解生成物は、単独で、又は２種類以上を混合して用いてもよい。
【００６８】
なお、アルコキシ基等の加水分解性の官能基は加水分解するため、加水分解性の官能基を有するシランモノマーは液状組成物中にて加水分解生成物として存在する可能性があり、加水分解性の官能基を有するシランモノマーとその加水分解生成物とは混在していてもよい。また、加水分解性の官能基を有するシランモノマーにおいて、分子中の加水分解性の官能基の全てが加水分解されていてもよいし、部分的に加水分解されていてもよい。
【００６９】
ポリシロキサン化合物群の含有量（加水分解性の官能基又は縮合性の官能基を有するポリシロキサン化合物の含有量、及び、加水分解性の官能基を有するポリシロキサン化合物の加水分解生成物の含有量の総和）は、撥水性が更に向上し易い観点から、液状組成物の総量１００質量部に対し、例えば、０．０１質量部以上であってもよく、０．１質量部以上であってもよく、０．５質量部以上であってもよい。ポリシロキサン化合物群の前記含有量は、適度な硬度の撥水膜及び／又は撥水粒子が得られ易く、熱衝撃及び傷に対する耐久性が向上し易い観点から、液状組成物の総量１００質量部に対し、例えば、５０質量部以下であってもよく、３０質量部以下であってもよく、１０質量部以下であってもよい。これらの観点から、ポリシロキサン化合物群の前記含有量は、液状組成物の総量１００質量部に対し、例えば、０．０１〜５０質量部であってもよく、０．１〜３０質量部であってもよく、０．５〜１０質量部であってもよい。
【００７０】
本実施形態の撥水処理剤が、液状組成物中にシランモノマー群を更に含有する場合、ポリシロキサン化合物群の含有量と、シランモノマー群の含有量（加水分解性の官能基又は縮合性の官能基を有するシランモノマーの含有量、及び、加水分解性の官能基を有するシランモノマーの加水分解生成物の含有量の総和）との比は、撥水性が更に向上し易い観点及び良好な相溶性が得られ易い観点から、例えば、１：０．１以上であってもよく、１：１以上であってもよい。これらの化合物の含有量の比は、適度な硬度の撥水膜及び／又は撥水粒子が得られ易く、熱衝撃及び傷に対する耐久性が向上し易い観点から、例えば、１：１０以下であってもよく、１：５以下であってもよい。これらの観点から、ポリシロキサン化合物群の含有量と、シランモノマー群の含有量との比は、例えば、１：０．１〜１：１０であってもよく、１：１〜１：５であってもよい。
【００７１】
ポリシロキサン化合物群及びシランモノマー群の含有量の総和は、撥水性が更に向上し易い観点から、液状組成物の総量１００質量部に対し、例えば、０．０１質量部以上であってもよく、０．１質量部以上であってもよく、０．５質量部以上であってもよい。当該含有量の総和は、適度な硬度の撥水膜及び／又は撥水粒子が得られ易く、熱衝撃及び傷に対する耐久性が向上し易い観点から、液状組成物の総量１００質量部に対し、例えば、６０質量部以下であってもよく、３０質量部以下であってもよく、２０質量部以下であってもよく、１０質量部以下であってもよい。これらの観点から、ポリシロキサン化合物群及びシランモノマー群の含有量の総和は、液状組成物の総量１００質量部に対し、例えば、０．０１〜６０質量部であってもよく、０．０１〜３０質量部であってもよく、０．１〜２０質量部であってもよく、０．５〜１０質量部であってもよい。この際、ポリシロキサン化合物群及びシランモノマー群の含有量の比は上記範囲内とすることができる。
【００７２】
本実施形態の撥水処理剤は、撥水性が向上する観点から、エアロゲル粒子を含んでいてもよい。すなわち、液状組成物は、エアロゲル粒子と、加水分解性の官能基又は縮合性の官能基を有するポリシロキサン化合物、及び、該加水分解性の官能基を有するポリシロキサン化合物の加水分解生成物からなる群より選択される少なくとも一種と、を含有していてもよい。エアロゲルは、ナノメートルサイズの微細孔を有する多孔質体である。エアロゲル粒子は、その表面の水酸基が少ないこと、微細孔に水が入り込み難いことから、優れた撥水性を発揮すると考えられる。
【００７３】
エアロゲル粒子としては、従来公知のエアロゲル粒子を特に制限なく用いることができるが、液状組成物中に含まれるポリシロキサン化合物、シランモノマー等を原料として形成されるエアロゲル粒子であってもよい。なお、そのようなエアロゲル（粒子）は、ポリシロキサン化合物等を含有するゾルの縮合物である湿潤ゲルを乾燥することで得ることができる。
【００７４】
エアロゲル粒子の平均一次粒子径は、良好な撥水性が得られ易いという観点から、例えば、０．１〜１００００ｎｍであってもよく、１〜１０００ｎｍであってもよく、２〜１００ｎｍであってもよい。
【００７５】
エアロゲル粒子の含有量は、良好な分散性が得られ易いという観点から、液状組成物の総量１００質量部に対し、例えば、０．１〜１０質量部であってもよく、０．５〜５質量部であってもよく、０．８〜３質量部であってもよい。
【００７６】
他の実施形態に係る撥水処理剤は、撥水成分を含む態様であってもよい。撥水成分は、例えば、これまで述べてきた液状組成物の縮合物であってもよい。本実施形態に係る撥水成分の形状は、例えば、粒子状であってもよい。以下、第二〜第四の態様として、撥水成分を含む撥水処理剤の具体的態様について説明する。
【００７７】
（第二の態様）
本実施形態の撥水処理剤は、シロキサン結合（Ｓｉ−Ｏ−Ｓｉ）を含む主鎖を有するポリシロキサンを含有する撥水成分を含むことかできる。当該撥水成分は、構造単位として、下記Ｍ単位、Ｄ単位、Ｔ単位又はＱ単位を有することができる。
【００７８】
【化８】
2018143356.tif 000009
【００７９】
上記式中、Ｒは、ケイ素原子に結合している原子（水素原子等）又は原子団（アルキル基等）を示す。Ｍ単位は、ケイ素原子が１個の酸素原子と結合した一価の基からなる単位である。Ｄ単位は、ケイ素原子が２個の酸素原子と結合した二価の基からなる単位である。Ｔ単位は、ケイ素原子が３個の酸素原子と結合した三価の基からなる単位である。Ｑ単位は、ケイ素原子が４個の酸素原子と結合した四価の基からなる単位である。これらの単位の含有量に関する情報は、Ｓｉ−ＮＭＲにより得ることができる。
【００８０】
本実施形態の撥水処理剤は、ＤＤ／ＭＡＳ法を用いて測定された固体２９Ｓｉ−ＮＭＲスペクトルにおいて、含ケイ素結合単位Ｑ、Ｔ及びＤを以下の通り規定したとき、Ｑ及びＴに由来するシグナル面積と、Ｄに由来するシグナル面積との比Ｑ＋Ｔ：Ｄが１：０．０１〜１：０．７０である撥水成分、を含有していてもよい。
【００８１】
Ｑ：１個のケイ素原子に結合した酸素原子が４個の含ケイ素結合単位。
Ｔ：１個のケイ素原子に結合した酸素原子が３個と水素原子又は１価の有機基が１個の含ケイ素結合単位。
Ｄ：１個のケイ素原子に結合した酸素原子が２個と水素原子又は１価の有機基が２個の含ケイ素結合単位。
【００８２】
ただし、前記有機基とはケイ素原子に結合する原子が炭素原子である１価の有機基である。
【００８３】
このような撥水処理剤は、撥水性と密着性とに優れる。
【００８４】
Ｑ及びＴに由来するシグナル面積と、Ｄに由来するシグナル面積との比Ｑ＋Ｔ：Ｄは、例えば、１：０．０１〜１：０．５０であってもよく、１：０．０１〜１：０．３０であってもよく、１：０．０２〜１：０．２０であってもよく、１：０．０３〜１：０．１０であってもよい。シグナル面積比を１：０．０１以上とすることにより、より優れた撥水性を得易い傾向があり、１：０．５０以下とすることにより、より密着性を得易い傾向がある。
【００８５】
下記Ｑ、Ｔ及びＤにおける「酸素原子」とは、主として２個のケイ素原子間を結合する酸素原子であるが、例えばケイ素原子に結合した水酸基が有する酸素原子である場合も考えられる。「有機基」とはケイ素原子に結合する原子が炭素原子である１価の有機基であり、例えば、炭素数が１〜１０の非置換又は置換の１価の有機基が挙げられる。非置換の１価の有機基としては、例えば、アルキル基、アルケニル基、アルキニル基、シクロアルキル基、アリール基、アラルキル基等の炭化水素基が挙げられる。置換の１価の有機基としては、これら炭化水素基の水素原子がハロゲン原子、所定の官能基、所定の官能基含有有機基等で置換された炭化水素基（置換有機基）、あるいは特にシクロアルキル基、アリール基、アラルキル基等の環の水素原子がアルキル基で置換された炭化水素基、などが挙げられる。上記ハロゲン原子としては、塩素原子、フッ素原子等（すなわち、クロロアルキル基、ポリフルオロアルキル基等のハロゲン原子置換有機基となる）が挙げられる。上記官能基としては、水酸基、メルカプト基、カルボキシル基、エポキシ基、アミノ基、シアノ基、アクリロイルオキシ基、メタクリロイルオキシ基等が挙げられる。上記官能基含有有機基としては、アルコキシ基、アシル基、アシルオキシ基、アルコキシカルボニル基、グリシジル基、エポキシシクロヘキシル基、アルキルアミノ基、ジアルキルアミノ基、アリールアミノ基、Ｎ−アミノアルキル置換アミノアルキル基等が挙げられる。
【００８６】
シグナル面積比は、固体２９Ｓｉ−ＮＭＲスペクトルにより確認することができる。一般的に固体２９Ｓｉ−ＮＭＲの測定手法は特に限定されず、例えば、ＣＰ／ＭＡＳ法とＤＤ／ＭＡＳ法が挙げられるが、本実施形態においては定量性の点からＤＤ／ＭＡＳ法を採用している。
【００８７】
固体２９Ｓｉ−ＮＭＲスペクトルにおける含ケイ素結合単位Ｑ、Ｔ及びＤの化学シフトは、Ｑ単位：−９０〜−１２０ｐｐｍ、Ｔ単位：−４５〜−８０ｐｐｍ、Ｄ単位：０〜−４０ｐｐｍの範囲にそれぞれ観察されるため、含ケイ素結合単位Ｑ、Ｔ及びＤのシグナルを分離し、各単位に由来するシグナル面積を計算することが可能である。なお、スペクトル解析に際しては、解析精度向上の点から、Ｗｉｎｄｏｗ関数として指数関数を採用し、なおかつＬｉｎｅ  Ｂｒｏａｄｅｎｉｎｇ係数を０〜５０Ｈｚの範囲に設定することができる。
【００８８】
例えば、図２は、後述する実施例で用いた、ＤＤ／ＭＡＳ法を用いて測定された、撥水処理剤１２に含有される撥水成分の固体２９Ｓｉ−ＮＭＲスペクトルを示す図である。図２が示すように、ＤＤ／ＭＡＳ法を用いた固体２９Ｓｉ−ＮＭＲにより、含ケイ素結合単位Ｑ、Ｔ及びＤのシグナルの分離は可能である。
【００８９】
ここで、図２を用いて、シグナル面積比の計算方法を説明する。例えば、図２においては、−９０〜−１２０ｐｐｍの化学シフト範囲において、シリカ由来のＱ単位シグナルが観測されている。また、−４５〜−８０ｐｐｍの化学シフト範囲において、ポリシロキサン化合物及びトリメトキシシラン反応物に由来するＴ単位のシグナルが観測されている。さらに、０〜−４０ｐｐｍの化学シフト範囲において、ポリシロキサン化合物及びジメチルジメトキシシラン反応物に由来するＤ単位のシグナルが観測されている。シグナル面積（積分値）は、それぞれの化学シフト範囲において、シグナルを積分することにより得られる。Ｑ単位及びＴ単位の和のシグナル面積を１とした場合、図２のシグナル面積比Ｑ＋Ｔ：Ｄは、１：０．１５と計算される。なお、シグナル面積は一般的なスペクトル解析ソフト（例えば、ブルカー社製のＮＭＲソフトウェア「ＴｏｐＳｐｉｎ」（ＴｏｐＳｐｉｎは登録商標））を用いて算出されるものである。
【００９０】
（第三の態様）
本実施形態の撥水処理剤は、下記式（１）で表される構造を有する化合物を含む撥水成分を含有していてもよい。本実施形態に係る撥水成分は、式（１）で表される構造を含む構造として、下記式（１ａ）で表される構造を有する化合物を含むことができる。例えば、上記式（Ａ）で表される構造を有するポリシロキサン化合物を含む液状組成物の縮合物には、式（１）及び式（１ａ）で表される構造を骨格中に有する化合物を含む撥水成分が含まれ得る。
【００９１】
【化９】
2018143356.tif 000010
【００９２】
【化１０】
2018143356.tif 000011
【００９３】
式（１）及び式（１ａ）中、Ｒ１及びＲ２はそれぞれ独立にアルキル基又はアリール基を示し、Ｒ３及びＲ４はそれぞれ独立にアルキレン基を示す。ここで、アリール基としては、フェニル基、置換フェニル基等が挙げられる。なお、置換フェニル基の置換基としては、アルキル基、ビニル基、メルカプト基、アミノ基、ニトロ基、シアノ基等が挙げられる。ｐは１〜５０の整数を示す。式（１ａ）中、２個以上のＲ１は各々同一であっても異なっていてもよく、同様に、２個以上のＲ２は各々同一であっても異なっていてもよい。式（１ａ）中、２個のＲ３は各々同一であっても異なっていてもよく、同様に、２個のＲ４は各々同一であっても異なっていてもよい。
【００９４】
撥水処理剤が、上記式（１）又は式（１ａ）で表される構造を有する化合物を含む撥水成分を含有すると、撥水性と密着性とが更に向上する。このような観点から、式（１）及び式（１ａ）中、Ｒ１及びＲ２としては、それぞれ独立に炭素数が１〜６のアルキル基、フェニル基等が挙げられ、当該アルキル基としては、メチル基等が挙げられる。また、式（１）及び式（１ａ）中、Ｒ３及びＲ４としては、それぞれ独立に炭素数が１〜６のアルキレン基等が挙げられ、当該アルキレン基としては、エチレン基、プロピレン基等が挙げられる。式（１ａ）中、例えば、ｐは２〜３０であってもよく、５〜２０であってもよい。
【００９５】
（第四の態様）
本実施形態の撥水処理剤は、支柱部及び橋かけ部を備えるラダー型構造を有し、前記橋かけ部が下記式（２）で表される化合物、を含む撥水成分、を含有していてもよい。撥水成分が、骨格中にこのようなラダー型構造を有する化合物を含むことにより、撥水性を更に向上させると共に、機械的強度を向上させることができる。すなわち、本実施形態の撥水処理剤は、ラダー型構造に起因する優れた撥水性及び耐久性を有している。例えば、上記式（Ｂ）で表される構造を有するポリシロキサン化合物を含む液状組成物の縮合物には、式（２）で表される橋かけ部を有するラダー型構造を骨格中有する化合物を含む撥水成分が含まれ得る。なお、本実施形態において「ラダー型構造」とは、２本の支柱部（ｓｔｒｕｔｓ）と支柱部同士を連結する橋かけ部（ｂｒｉｄｇｅｓ）とを有するもの（いわゆる「梯子」の形態を有するもの）である。本態様において、ラダー型構造は、化合物の一部に含まれる態様であってもよい。
【００９６】
【化１１】
2018143356.tif 000012
【００９７】
式（２）中、Ｒ５及びＲ６はそれぞれ独立にアルキル基又はアリール基を示し、ｂは１〜５０の整数を示す。ここで、アリール基としては、フェニル基、置換フェニル基等が挙げられる。また、置換フェニル基の置換基としては、アルキル基、ビニル基、メルカプト基、アミノ基、ニトロ基、シアノ基等が挙げられる。なお、式（２）中、ｂが２以上の整数の場合、２個以上のＲ５は各々同一であっても異なっていてもよく、同様に２個以上のＲ６も各々同一であっても異なっていてもよい。
【００９８】
支柱部となる構造及びその鎖長、並びに橋かけ部となる構造の間隔は特に限定されないが、撥水性、機械的強度及び耐久性を更に向上させる観点から、ラダー型構造としては、下記一般式（３）で表されるラダー型構造が挙げられる。
【００９９】
【化１２】
2018143356.tif 000013
【０１００】
式（３）中、Ｒ５、Ｒ６、Ｒ７及びＲ８はそれぞれ独立にアルキル基又はアリール基を示し、ａ及びｃはそれぞれ独立に１〜３０００の整数を示し、ｂは１〜５０の整数を示す。ここで、アリール基としては、フェニル基、置換フェニル基等が挙げられる。また、置換フェニル基の置換基としては、アルキル基、ビニル基、メルカプト基、アミノ基、ニトロ基、シアノ基等が挙げられる。なお、式（３）中、ｂが２以上の整数の場合、２個以上のＲ５は各々同一であっても異なっていてもよく、同様に２個以上のＲ６も各々同一であっても異なっていてもよい。また、式（３）中、ａが２以上の整数の場合、２個以上のＲ７は各々同一であっても異なっていてもよく、同様にｃが２以上の整数の場合、２個以上のＲ８は各々同一であっても異なっていてもよい。
【０１０１】
なお、更に優れた撥水性を得る観点から、式（２）及び（３）中、Ｒ５、Ｒ６、Ｒ７及びＲ８（ただし、Ｒ７及びＲ８は式（３）中のみ）としては、それぞれ独立に炭素数が１〜６のアルキル基、フェニル基等が挙げられ、当該アルキル基としては、メチル基等が挙げられる。また、式（３）中、ａ及びｃは、それぞれ独立に、例えば、６〜２０００であってもよく、１０〜１０００であってもよい。また、式（２）及び（３）中、ｂは、例えば、２〜３０であってもよく、５〜２０であってもよい。
【０１０２】
撥水処理剤が含有する撥水成分は、撥水性が向上する観点からエアロゲルから構成されていてもよい。エアロゲルは、空隙率が大きいため、エアロゲルから構成される撥水成分（並びにそれにより形成される撥水膜及び撥水粒子）は、屈折率が小さく、透明性が高いものであると考えられる。
【０１０３】
＜撥水構造体＞
次に、上記撥水処理剤を用いて得られる撥水構造体について説明する。本実施形態の撥水構造体は、被処理面に撥水部が形成されており、撥水部が、上記撥水処理剤の乾燥物を含む。なお、撥水処理剤が上記の液状組成物の縮合物を含む場合であれば、撥水部が形成される際に縮合反応がさらに進むと考えられ、また撥水処理剤が上記の液状組成物そのものである場合であれば、撥水部が形成される際に縮合反応が生じると考えられる。そのため、撥水部は撥水処理剤の反応物を含むと言うこともできる。
【０１０４】
撥水部は、撥水膜及び撥水粒子の少なくとも一方を含む形態であってもよい。本実施形態の撥水構造体は、本実施形態の撥水処理剤の乾燥物を含む撥水部を有することにより、撥水性に優れると共に、被処理面と、撥水部との密着性にも優れる。また、このような撥水構造体は、耐久性にも優れる。本実施形態の撥水構造体は、例えば、上述した撥水処理剤により、被処理面に撥水膜及び／又は撥水粒子を形成してなるものであってもよい。ここで、被処理面に形成される撥水部（撥水粒子等）の好ましい形態は、例えば、上述の撥水成分と同様であってもよい。
【０１０５】
被処理面に形成される撥水部（撥水膜、撥水粒子等）は、撥水性が更に向上する観点から、エアロゲルを含んでいてもよい。すなわち、例えば、被処理面に形成される撥水膜及び撥水粒子は、それぞれエアロゲルを含む膜及びエアロゲルを含む粒子であってもよい。
【０１０６】
図３は、本発明の一実施形態に係る撥水構造体を模式的に表す図である。図３に示す撥水構造体１００は、撥水処理対象物２の被処理面２ａに、撥水膜１からなる撥水部１０が形成された構造を有する。ここで、撥水部１０は、本実施形態の撥水処理剤の乾燥物を含むものである。当該撥水構造体１００は、被処理面２ａ上に、撥水膜１からなる撥水部１０を備えることにより、撥水膜の化学的特性である撥水性が付与されたものになると考えられる。ここで、本態様における撥水部は、モノリシックな膜ではなく、微小の撥水粒子（撥水成分）が堆積して膜状になったものであると言うことができる。
【０１０７】
図４は、本発明の一実施形態に係る撥水構造体を模式的に表す図である。図４に示す撥水構造体２００は、撥水処理対象物２の被処理面２ａに、撥水粒子３からなる撥水部１０が形成された構造を有する。ここで、撥水部１０は、本実施形態の撥水処理剤の乾燥物を含むものである。当該撥水構造体２００は、被処理面２ａ上に、撥水粒子３からなる撥水部１０を備えることにより、撥水粒子の物理的特性である微細凹凸形状によるロータス効果が得られ、高い撥水性が付与されたものになると考えられる。ここで、本態様における撥水部は、ある程度大きなサイズにまで成長した撥水粒子（撥水成分）が被処理面に付着して形成されたものと言うことができる。
【０１０８】
図５は、本発明の一実施形態に係る撥水構造体の模式的に表す図である。図５に示す撥水構造体３００は、撥水処理対象物２の被処理面２ａに、撥水膜１及び撥水粒子３を含む撥水部１０が形成された構造を有する。ここで、撥水部１０は、本実施形態の撥水処理剤の乾燥物を含むものである。当該撥水構造体３００は、被処理面２ａ上に、撥水膜１及び撥水粒子３を含む撥水部１０を備えることにより、撥水粒子の化学的特性である撥水性が付与されると共に、撥水粒子の物理的特性である微細凹凸形状によるロータス効果が得られることから、更に優れた撥水性が付与されたものになると考えられる。
【０１０９】
上記のとおり、撥水処理剤から形成される粒子の大きさにより、種々の態様を有する撥水部を得ることができる。すなわち、撥水粒子が微小である場合には所定の厚さ堆積した膜状外観の態様、撥水粒子がある程度大きければ平面状に個別に並んだ粒子状外観の態様、両者が共存する場合には複合化外観の態様となって、それぞれ撥水部が形成される。
【０１１０】
なお、このように撥水構造体の撥水部がいわゆるモノリシックなエアロゲル膜ではないという事情から、本実施形態の撥水構造体の熱伝導率は対象物と同等の熱伝導率を示す。例えば、熱伝導率１．０Ｗ／（ｍ・Ｋ）程度の対象物を用いた本実施形態の撥水構造体の熱伝導率は、対象物と同等の１．０Ｗ／（ｍ・Ｋ）程度である。
【０１１１】
本実施形態の撥水構造体において、撥水膜の厚さは、例えば、１〜５００ｎｍであってもよく、２０〜２００ｎｍであってもよい。当該厚さを、１ｎｍ以上とすることにより、更に優れた撥水性を達成することができ、５００ｎｍ以下とすることにより、更に優れた密着性を達成することができる。
【０１１２】
本実施形態の撥水構造体において、撥水粒子の大きさは、例えば、０．１〜１００００ｎｍであってもよく、１〜１０００ｎｍであってもよい。撥水粒子の大きさを、０．１ｎｍ以上とすることにより、更に優れた撥水性を達成することができ、１００００ｎｍ以下とすることにより、更に優れた密着性を達成することができる。
【０１１３】
本実施形態の撥水構造体において、被処理面に付着する撥水粒子の数は、更に優れた撥水性を達成する観点から、１ｍｍ四方あたり、例えば、１個以上であってもよい。被処理面に付着する撥水粒子の数は、例えば、走査型電子顕微鏡（ＳＥＭ）を用いて算出することができる。例えば、平均粒径１００ｎｍの撥水粒子の場合、平均粒径の１００倍の長さ（１．０×１０−２ｍｍ）を１辺とする正方形の面積Ａ（１．０×１０−４ｍｍ２）を設定する。その正方形の中にある粒子の数Ｂ（個）を測定し、Ｂ／Ａを算出する。これを１０回繰り返し、得られたＢ／Ａの平均値を粒子の付着量とする。
【０１１４】
以上のことから、本実施形態の撥水構造体において、撥水部の厚さは、例えば、１〜１００００ｎｍであってもよく、２０〜１０００ｎｍであってもよい。
【０１１５】
＜撥水処理剤の製造方法＞
次に、撥水処理剤の製造方法について説明する。撥水処理剤の製造方法は、特に限定されないが、例えば、以下の方法により製造することができる。
【０１１６】
本実施形態の撥水処理剤は、例えば、配合工程と、縮合反応工程とを主に備える製造方法により製造することができる。
【０１１７】
以下、本実施形態の撥水処理剤の製造方法の各工程について説明する。
【０１１８】
（配合工程）
配合工程は、上記のポリシロキサン化合物、及び必要に応じシリカ粒子、シランモノマー、溶媒等を混合する工程である。この工程により、ポリシロキサン化合物等のケイ素化合物の加水分解反応を行うことができる。なお、シリカ粒子は、溶媒に分散された分散液の状態で混合してもよい。本工程においては、加水分解反応を促進させるため、溶媒中に更に酸触媒を添加してもよい。また、溶媒中に界面活性剤を添加することもできる。縮合性の官能基を有するケイ素化合物を用いる場合、加水分解反応は必ずしも必須ではない。
【０１１９】
溶媒としては、例えば、水、又は、水及びアルコール類の混合液を用いることができる。アルコール類としては、メタノール、エタノール、ｎ−プロパノール、２−プロパノール、ｎ−ブタノール、２−ブタノール、ｔ−ブタノール等が挙げられる。アルコール類は、被処理面との界面張力を低減させる観点から、例えば、表面張力が低くかつ沸点の低いものであってもよい。表面張力が低くかつ沸点の低いアルコールとしては、メタノール、エタノール、２−プロパノール等が挙げられる。これらは単独で、又は２種類以上を混合して用いてもよい。
【０１２０】
酸触媒としては、フッ酸、塩酸、硝酸、硫酸、亜硫酸、リン酸、亜リン酸、次亜リン酸、臭素酸、塩素酸、亜塩素酸、次亜塩素酸等の無機酸類；酸性リン酸アルミニウム、酸性リン酸マグネシウム、酸性リン酸亜鉛等の酸性リン酸塩類；酢酸、ギ酸、プロピオン酸、シュウ酸、マロン酸、コハク酸、クエン酸、リンゴ酸、アジピン酸、アゼライン酸等の有機カルボン酸類などが挙げられる。これらの中でも、環境汚染を配慮し、加水分解反応を促進できる酸触媒としては有機カルボン酸類が挙げられる。当該有機カルボン酸類としては酢酸が挙げられるが、ギ酸、プロピオン酸、シュウ酸、マロン酸等であってもよい。これらは単独で、又は２種類以上を混合して用いてもよい。
【０１２１】
酸触媒を用いることで、ポリシロキサン化合物及びシランモノマーの加水分解反応を促進させて、より短時間で加水分解溶液を得ることができる。
【０１２２】
酸触媒の添加量は、ポリシロキサン化合物群及びシランモノマー群の総量１００質量部に対し、例えば、０．００１〜６００．０質量部であってもよい。
【０１２３】
界面活性剤としては、非イオン性界面活性剤、イオン性界面活性剤等を用いることができる。これらは単独で、又は２種類以上を混合して用いてもよい。
【０１２４】
非イオン性界面活性剤としては、例えば、ポリオキシエチレン等の親水部と主にアルキル基からなる疎水部とを含む化合物、ポリオキシプロピレン等の親水部を含む化合物などを使用できる。ポリオキシエチレン等の親水部と主にアルキル基からなる疎水部とを含む化合物としては、ポリオキシエチレンノニルフェニルエーテル、ポリオキシエチレンオクチルフェニルエーテル、ポリオキシエチレンアルキルエーテル等が挙げられる。ポリオキシプロピレン等の親水部を含む化合物としては、ポリオキシプロピレンアルキルエーテル、ポリオキシエチレンとポリオキシプロピレンのブロック共重合体等が挙げられる。
【０１２５】
イオン性界面活性剤としては、カチオン性界面活性剤、アニオン性界面活性剤、両イオン性界面活性剤等が挙げられる。カチオン性界面活性剤としては、臭化セチルトリメチルアンモニウム、塩化セチルトリメチルアンモニウム等が挙げられ、アニオン性界面活性剤としては、ドデシルスルホン酸ナトリウム等が挙げられる。また、両イオン性界面活性剤としては、アミノ酸系界面活性剤、ベタイン系界面活性剤、アミンオキシド系界面活性剤等が挙げられる。アミノ酸系界面活性剤としては、例えば、アシルグルタミン酸が挙げられる。ベタイン系界面活性剤としては、例えば、ラウリルジメチルアミノ酢酸ベタイン、及びステアリルジメチルアミノ酢酸ベタインが挙げられる。アミンオキシド系界面活性剤としては、例えば、ラウリルジメチルアミンオキシドが挙げられる。
【０１２６】
これらの界面活性剤は、配合工程において、溶媒中のポリシロキサン化合物、及び場合によりシリカ粒子、シランモノマー等の分散性を向上する作用を有すると考えられる。また、これらの界面活性剤は、後述する縮合反応工程において、反応系中の溶媒と、成長していくシロキサン重合体との間の化学的親和性の差異を小さくし、分散性を向上させる作用を有すると考えられる。
【０１２７】
界面活性剤の添加量は、界面活性剤の種類、あるいはポリシロキサン化合物及びシランモノマーの種類並びに量にも左右されるが、例えば、ポリシロキサン化合物群及びシランモノマー群の総量１００質量部に対し、１〜１００質量部であってもよく、５〜６０質量部であってもよい。
【０１２８】
配合工程の加水分解は、混合液中のポリシロキサン化合物、シランモノマー、シリカ粒子、酸触媒、界面活性剤等の種類及び量にも左右されるが、例えば、２０〜６０℃の温度環境下で１０分〜２４時間行ってもよく、５０〜６０℃の温度環境下で５分〜８時間行ってもよい。これにより、ポリシロキサン化合物及びシランモノマー中の加水分解性官能基が充分に加水分解され、ポリシロキサン化合物の加水分解生成物及びシランモノマーの加水分解生成物をより確実に得ることができる。
【０１２９】
配合工程により、加水分解性の官能基又は縮合性の官能基を有するポリシロキサン化合物、及び、該加水分解性の官能基を有するポリシロキサン化合物の加水分解生成物からなる群より選択される少なくとも一種を含有する液状組成物を含む、撥水処理剤を得ることができる。
【０１３０】
（縮合反応工程）
縮合反応工程により、縮合性の官能基を有するポリシロキサン化合物及びシランモノマー、配合工程で得られた加水分解反応物等の縮合反応を行うことができる。本工程では、縮合反応を促進させるため、塩基触媒を用いることができる。また、本工程において、熱加水分解により塩基触媒を発生する熱加水分解性化合物を添加することもできる。
【０１３１】
塩基触媒としては、水酸化リチウム、水酸化ナトリウム、水酸化カリウム、水酸化セシウム等のアルカリ金属水酸化物；水酸化アンモニウム、フッ化アンモニウム、塩化アンモニウム、臭化アンモニウム等のアンモニウム化合物；メタ燐酸ナトリウム、ピロ燐酸ナトリウム、ポリ燐酸ナトリウム等の塩基性燐酸ナトリウム塩；炭酸カルシウム、炭酸カリウム、炭酸ナトリウム、炭酸バリウム、炭酸マグネシウム、炭酸リチウム、炭酸アンモニウム、炭酸銅（ＩＩ）、炭酸鉄（ＩＩ）、炭酸銀（Ｉ）等の炭酸塩類；炭酸水素カルシウム、炭酸水素カリウム、炭酸水素ナトリウム、炭酸水素アンモニウム等の炭酸水素塩類；アリルアミン、ジアリルアミン、トリアリルアミン、イソプロピルアミン、ジイソプロピルアミン、エチルアミン、ジエチルアミン、トリエチルアミン、２−エチルヘキシルアミン、３−エトキシプロピルアミン、ジイソブチルアミン、３−（ジエチルアミノ）プロピルアミン、ジ−２−エチルヘキシルアミン、３−（ジブチルアミノ）プロピルアミン、テトラメチルエチレンジアミン、ｔ−ブチルアミン、ｓｅｃ−ブチルアミン、プロピルアミン、３−（メチルアミノ）プロピルアミン、３−（ジメチルアミノ）プロピルアミン、３−メトキシアミン、ジメチルエタノールアミン、メチルジエタノールアミン、ジエタノールアミン、トリエタノールアミン等の脂肪族アミン類；モルホリン、Ｎ−メチルモルホリン、２−メチルモルホリン、ピペラジン及びその誘導体、ピペリジン及びその誘導体、イミダゾール及びその誘導体等の含窒素複素環状化合物類などが挙げられる。これらの中でも、取扱い上の安全性及び臭気の観点から、炭酸塩、又は炭酸水素塩が好ましく、経済性の観点から炭酸ナトリウム、又は炭酸水素ナトリウムがより好ましい。上記の塩基触媒は単独で、又は２種類以上を混合して用いてもよい。
【０１３２】
塩基触媒を用いることで、加水分解溶液中のポリシロキサン化合物群、シランモノマー群及びシリカ粒子の、脱水縮合反応、脱アルコール縮合反応、又はそれら両者の反応を促進することができ、より短時間で撥水処理剤を得ることができる。
【０１３３】
塩基触媒の添加量は、ポリシロキサン化合物群及びシランモノマー群の総量１００質量部に対し、例えば、０．１〜５００質量部であってもよく、１．０〜２００質量部であってもよい。塩基触媒の上記添加量を、０．１質量部以上とすることにより、縮合反応をより短時間で行うことができ、５００質量部以下とすることにより、層分離を抑制し易い。
【０１３４】
熱加水分解性化合物は、熱加水分解により塩基触媒を発生して、反応溶液を塩基性とし、縮合反応を促進すると考えられる。よって、この熱加水分解性化合物としては、熱加水分解後に反応溶液を塩基性にできる化合物であれば、特に限定されず、尿素；ホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド等の酸アミド；ヘキサメチレンテトラミン等の環状窒素化合物などを挙げることができる。これらの中でも、特に尿素は上記促進効果を得られ易い。
【０１３５】
熱加水分解性化合物の添加量は、縮合反応を充分に促進することができる量であれば、特に限定されない。例えば、熱加水分解性化合物として尿素を用いた場合、その添加量は、ポリシロキサン化合物群及びシランモノマー群の総量１００質量部に対して、１〜２００質量部であってもよく、２〜１５０質量部であってもよい。添加量を１質量部以上とすることにより、良好な反応性をさらに得易くなり、また、２００質量部以下とすることにより、層分離を抑制し易い。
【０１３６】
縮合反応工程における反応は、溶媒及び塩基触媒が揮発しないように密閉容器内で行ってもよい。反応温度は、例えば、２０〜９０℃であってもよく、４０〜８０℃であってもよい。反応温度を２０℃以上とすることにより、縮合反応をより短時間に行うことができる。また、反応温度を９０℃以下にすることにより、溶媒（特にアルコール類）の揮発を抑制し易くなるため、層分離を抑えながら縮合反応することができる。
【０１３７】
縮合反応時間は、ポリシロキサン化合物群、シランモノマー群等の種類及び反応温度にも左右されるが、例えば、２〜４８０時間であってもよく、６〜１２０時間であってもよい。反応時間を２時間以上とすることにより、より優れた撥水性と密着性を達成することができ、４８０時間以下にすることにより、層分離を抑制し易い。
【０１３８】
また、加水分解溶液中にシリカ粒子が含まれている場合、縮合反応時間を更に短縮することができる。この理由は、加水分解溶液中のポリシロキサン化合物群及びシランモノマー群が有する、シラノール基、反応性基、又はそれら両者が、シリカ粒子のシラノール基と水素結合、化学結合、又はそれらの結合の組合せを形成するためであると推察する。この場合、縮合反応時間は、例えば、１０分〜２４時間であってもよく、３０分〜１２時間であってもよい。反応時間を１０分間以上とすることにより、より優れた撥水性と密着性を達成することができ、２４時間以下とすることにより、層分離を抑制し易い。
【０１３９】
縮合反応工程により、加水分解性の官能基又は縮合性の官能基を有するポリシロキサン化合物、及び、該加水分解性の官能基を有するポリシロキサン化合物の加水分解生成物からなる群より選択される少なくとも一種を含有する液状組成物の縮合物を含む、撥水処理剤を得ることができる。また、本工程により、上述の撥水成分を含有する撥水処理剤を得ることができる。
【０１４０】
なお、例えば縮合反応時間、シリカ粒子の大きさ、エアロゲル粒子の大きさ等を変更することにより、撥水粒子のサイズを調整することができる。これにより所望の撥水構造体を得ることができる。
【０１４１】
＜撥水構造体の製造方法＞
次に、撥水構造体の製造方法について説明する。撥水構造体の製造方法は、特に限定されないが、例えば、以下の方法により製造することができる。
【０１４２】
本実施形態の撥水構造体は、例えば、上記撥水処理剤を被処理面に塗布する工程（以下、「塗布工程」ともいう）を備える製造方法により製造することができる。本実施形態の撥水構造体の製造方法は、例えば、塗布工程と、乾燥工程（エージング工程）とを備えていてもよく、塗布工程と、洗浄工程と、乾燥工程（予備乾燥工程及びエージング工程）とを備えていてもよい。
【０１４３】
以下、実施形態に係る撥水構造体の製造方法の各工程について説明する。
【０１４４】
（塗布工程）
塗布工程は、例えば、上記撥水処理剤を被処理面に塗布する工程である。また、場合により、塗布後に被処理面を乾燥して溶媒を揮発させてもよい。例えば、本工程によって、被処理面に撥水部（撥水膜及び／又は撥水粒子）を形成することができる。撥水処理剤は、被処理面全体に塗布してもよく、被処理面の一部に選択的に塗布してもよい。
【０１４５】
塗布方法は、特に限定されるものではないが、例えば、スピンコート法、ディップコート法、スプレーコート法、フローコート法、バーコート法及びグラビアコート法が挙げられる。特に、スプレーコート法は、凹凸のある被処理面にも、均一な厚さの撥水膜を形成し易い観点、生産性が高く、撥水処理剤の使用効率が高い観点から、好ましい。これらの方法は、単独で、又は２種類以上を併用してもよい。
【０１４６】
撥水処理剤をあらかじめ他のフィルム、布等に塗布又は含浸させたものを被処理面に接触させることにより、撥水処理剤を被処理面に塗布してもよい。塗布方法は、撥水処理剤の使用量、被処理面の面積、特性等に応じて自由に選択することができる。
【０１４７】
塗布工程で用いる撥水処理剤の温度は、例えば、２０〜８０℃であってもよく、４０〜６０℃であってもよい。上記温度を、２０℃以上とすることにより、撥水性と密着性とが更に向上する傾向にあり、上記温度を、８０℃以下とすることにより、撥水部の透明性が得られ易い傾向にある。撥水処理剤による処理時間は、例えば０．５〜４時間とすることができる。
【０１４８】
被処理面を構成する材料は、特に限定されるものではないが、例えば、金属、セラミックス、ガラス、プラスチックス、及びこれらを組合せた材料（複合材料、積層材料等）が挙げられる。本実施形態の撥水処理剤は、紙、繊維、布、不織布、ゴム、皮等にも適用できる。撥水処理剤を塗布した後に、被処理面を乾燥して溶媒を揮発させる場合、被処理面を構成する材料は、例えば、水溶性有機化合物及び水溶性無機化合物であってもよい。これらのうちでも、被処理面を構成する材料は、ガラス、プラスチック等の透明な材料であることが好ましい。
【０１４９】
金属としては、例えば、ステンレス、アルミ、銅、亜鉛めっき鋼板及び鉄が挙げられる。セラミックスとしては、例えば、アルミナ、チタン酸バリウム、窒化ホウ素及び窒化珪が挙げられる。ガラスとしては、例えば、通常のソーダライムガラス、ホウ珪酸ガラス、無アルカリガラス、石英ガラス及びアルミノシリケートガラスが挙げられる。プラスチックスとしては、例えば、ポリメチルメタクリレート等のアクリル系樹脂、ポリフェニレンカーボネート等の芳香族ポリカーボネート系樹脂、及び、ポリエチレンテレフタレート（ＰＥＴ）等の芳香族ポリエステル系樹脂が挙げられる。
【０１５０】
水溶性有機化合物としては、例えば、グルコース、スクロース、でんぷん、ポリアクリルアミド、ポリビニルアルコール、及びメチルセルロースが挙げられる。水溶性無機化合物としては、例えば、水ガラス、塩化ナトリウム、リン酸ナトリウム、炭酸ナトリウム、バナジン酸ナトリウム、ホウ酸ナトリウム、塩化カリウム、炭酸カリウム及び硫酸化合物が挙げられる。
【０１５１】
撥水処理剤を塗布した後、得られた構造体を乾燥して溶媒を揮発させることにより、撥水部の密着性を更に向上させることができる。この際の乾燥温度は、特に制限されず、被処理面の耐熱温度によっても異なるが、例えば、６０〜２５０℃であってもよく、１２０〜１８０℃であってもよい。上記温度を６０℃以上とすることにより、より優れた密着性を達成することができ、２５０℃以下とすることにより、熱による劣化を抑制することができる。
【０１５２】
（洗浄工程）
洗浄工程は、例えば、塗布工程で得られた構造体を洗浄する工程である。本工程を施すことにより、撥水部中の未反応物、副生成物等の不純物を低減し、より純度の高い撥水部を得ることができる。
【０１５３】
洗浄工程は、例えば、水及び／又は有機溶媒を用いて繰り返し行うことができる。この際、加温することにより洗浄効率を向上させることができる。
【０１５４】
有機溶媒としては、メタノール、エタノール、１−プロパノール、２−プロパノール、１−ブタノール、アセトン、メチルエチルケトン、１，２−ジメトキシエタン、アセトニトリル、ヘプタン、ヘキサン、トルエン、ジエチルエーテル、クロロホルム、酢酸エチル、テトラヒドロフラン、塩化メチレン、Ｎ、Ｎ−ジメチルホルムアミド、ジメチルスルホキシド、酢酸、ギ酸等の各種の有機溶媒を使用することができる。上記の有機溶媒は単独で又は２種類以上を混合して用いてもよい。
【０１５５】
有機溶媒は、一般的に水との相互溶解度が極めて低い。そのため、水で洗浄した後に、有機溶媒を用いて洗浄する場合は、水に対して高い相互溶解性を有する親水性有機溶媒が好ましい。上記の有機溶媒の中で、親水性有機溶媒としては、メタノール、エタノール、２−プロパノール、アセトン、メチルエチルケトン、１，２−ジメトキシエタン等が挙げられる。なお、メタノール、エタノール、メチルエチルケトン等は経済性の点で優れており好ましい。
【０１５６】
洗浄工程に使用される水及び／又は有機溶媒の量は、撥水部の総質量に対して、例えば、３〜１０倍の量であってもよい。洗浄は、被処理面の含水率が、１０質量％以下となるまで繰り返すことができる。
【０１５７】
洗浄温度は、洗浄に用いる溶媒の沸点以下の温度とすることができ、例えば、メタノールを用いる場合は、２０〜６０℃程度であってもよい。加温することにより洗浄効率を向上させることもできる。洗浄時間は、例えば３〜３０分間とすることができる。
【０１５８】
（乾燥工程：予備乾燥工程）
予備乾燥工程は、例えば、洗浄工程により洗浄された構造体を予備乾燥させる工程である。
【０１５９】
乾燥の手法としては、特に制限されないが、例えば、大気圧下における公知の乾燥方法を用いることができる。乾燥温度は、被処理面の耐熱温度及び洗浄溶媒の種類により異なる。溶媒の蒸発速度が充分に速く、撥水部の劣化を防止し易い観点から、乾燥温度は、例えば、２０〜２５０℃であってもよく、６０〜１８０℃であってもよい。乾燥時間は、撥水部の質量及び乾燥温度により異なるが、例えば、１〜２４時間であってもよい。
【０１６０】
（乾燥工程：エージング工程）
エージング工程は、例えば、予備乾燥工程により乾燥された撥水部をエージング（加熱エージング等）する工程である。これにより、最終的な撥水構造体を得ることができる。エージング工程を施すことにより、撥水構造体の撥水性と密着性とが更に向上する。なお、洗浄工程及び予備乾燥工程を省略する場合には、例えば、塗布工程で形成された撥水部をエージングすればよい。
【０１６１】
本工程は、例えば、予備乾燥工程後の追加乾燥として行ってもよい。エージングをすることにより、撥水部中の親水基が減少し、撥水性が更に向上すると考えられる。また、撥水部が、予備乾燥工程で体積収縮を起こし、透明性が低下している場合は、スプリングバックにより体積復元することにより、透明性を向上させてもよい。
【０１６２】
エージング温度は、被処理面の耐熱温度により異なるが、例えば、１００〜２５０℃であってもよく、１２０〜１８０℃であってもよい。エージング温度を、１００℃以上とすることにより、より優れた撥水性と密着性を達成することができ、２５０℃以下とすることにより、熱による劣化を抑制することができる。
【０１６３】
エージング時間は、撥水部の質量及びエージング温度により異なるが、例えば、１〜１０時間であってもよく、２〜６時間であってもよい。エージング時間を、１時間以上とすることにより、より優れた撥水性と密着性を達成し易く、１０時間以下とすることにより、生産性が低下し難い。
【０１６４】
以上、本実施形態に係る撥水処理剤及び撥水構造体の製造方法の一例について説明したが、撥水処理剤及び撥水構造体の製造方法はこれに限定されるものではない。
【実施例】
【０１６５】
次に、下記の実施例により本発明を更に詳しく説明するが、これらの実施例は本発明を制限するものではない。【０１６６】
（実施例１）
［撥水処理剤１］
ポリシロキサン化合物としてカルビノール変性シロキサン「ＸＦ４２−５２７７」（モメンティブ社製、製品名）を４０．０質量部、カチオン系界面活性剤として臭化セチルトリメチルアンモニウム（和光純薬工業株式会社製：以下『ＣＴＡＢ』と略記）を６．４質量部及び１００ｍＭ  酢酸水溶液を５１．６質量部混合し、２５℃で２時間攪拌した。これに塩基触媒として炭酸ナトリウム２．０質量部を加え、６０℃で２時間攪拌し、撥水処理剤１を得た。【０１６７】
［撥水構造体１］
上記撥水処理剤１に、スライドグラスＳ７２１３（松浪硝子工業株式会社製、製品名）をディップし、６０℃で２時間かけて処理した。その後、処理したスライドグラスをメタノールにディップし、２５℃で５分洗浄を行った。次にメチルエチルケトンにディップし、２５℃で５分洗浄を行った。洗浄されたスライドグラスを、常圧下にて、１２０℃で１時間乾燥し、その後、１５０℃で６時間エージングすることで、撥水構造体１を得た。【０１６８】
（実施例２）
［撥水処理剤２］
ポリシロキサン化合物としてポリシロキサン化合物Ａを２０．０質量部、カチオン系界面活性剤としてＣＴＡＢを３．２質量部及び１００ｍＭ  酢酸水溶液を７５．８質量部混合し、２５℃で２時間攪拌した。これに塩基触媒として炭酸ナトリウム１．０質量部を加え、６０℃で２時間攪拌し、撥水処理剤２を得た。【０１６９】
なお、上記「ポリシロキサン化合物Ａ」は次のようにして合成した。まず、撹拌機、温度計及びジムロート冷却管を備えた１リットルの３つ口フラスコにて、ヒドロキシ末端ジメチルポリシロキサン「ＸＣ９６−７２３」（モメンティブ社製、製品名）を１００．０質量部、メチルトリメトキシシランを１８１．３質量部及びｔ−ブチルアミンを０．５０質量部混合し、３０℃で５時間反応させた。その後、この反応液を、１．３ｋＰａの減圧下、１４０℃で２時間加熱し、揮発分を除去することで、両末端２官能アルコキシ変性ポリシロキサン化合物（ポリシロキサン化合物Ａ）を得た。【０１７０】
［撥水構造体２］
撥水処理剤１に代えて撥水処理剤２を用いたこと以外は、実施例１と同様にして、撥水構造体２を得た。【０１７１】
（実施例３）
［撥水処理剤３］
ポリシロキサン化合物としてポリシロキサン化合物Ｂを１０．０質量部、カチオン系界面活性剤としてＣＴＡＢを１．６質量部及び１００ｍＭ  酢酸水溶液を８７．９質量部混合し、２５℃で２時間攪拌した。これに塩基触媒として炭酸ナトリウム０．５質量部を加え、６０℃で２時間攪拌し、撥水処理剤３を得た。【０１７２】
なお、上記「ポリシロキサン化合物Ｂ」は次のようにして合成した。まず、撹拌機、温度計及びジムロート冷却管を備えた１リットルの３つ口フラスコにて、ＸＣ９６−７２３を１００．０質量部、テトラメトキシシランを２０２．６質量部及びｔ−ブチルアミンを０．５０質量部混合し、３０℃で５時間反応させた。その後、この反応液を、１．３ｋＰａの減圧下、１４０℃で２時間加熱し、揮発分を除去することで、両末端３官能アルコキシ変性ポリシロキサン化合物（ポリシロキサン化合物Ｂ）を得た。【０１７３】
［撥水構造体３］
撥水処理剤１に代えて撥水処理剤３を用いたこと以外は、実施例１と同様にして、撥水構造体３を得た。【０１７４】
（実施例４）
ポリシロキサン化合物としてＸＦ４２−５２７７を２０．０質量部、カチオン系界面活性剤としてＣＴＡＢを３．２質量部及びシリカ粒子含有原料として酢酸濃度１００ｍＭに調整したＰＬ−２Ｌ溶液（ＰＬ−２Ｌの詳細については表１に記載。シリカ粒子含有原料について以下同様。）を７５．０質量部混合し、２５℃で２時間攪拌した。これに塩基触媒として炭酸ナトリウム２．０質量部を加え、６０℃で２時間攪拌し、撥水処理剤４を得た。【０１７５】
［撥水構造体４］
撥水処理剤１に代えて撥水処理剤４を用いたこと以外は、実施例１と同様にして、撥水構造体４を得た。【０１７６】
（実施例５）
ポリシロキサン化合物としてポリシロキサン化合物Ａを２０．０質量部、カチオン系界面活性剤としてＣＴＡＢを３．２質量部及び１００ｍＭ  酢酸水溶液を２４．８質量部、並びにシリカ粒子含有原料として酢酸濃度１００ｍＭに調整したＰＬ−２Ｌ溶液を５０．０質量部混合し、２５℃で２時間攪拌した。これに塩基触媒として炭酸ナトリウム２．０質量部を加え、６０℃で２時間攪拌し、撥水処理剤５を得た。【０１７７】
［撥水構造体５］
撥水処理剤１に代えて撥水処理剤５を用いたこと以外は、実施例１と同様にして、撥水構造体５を得た。【０１７８】
（実施例６）
ポリシロキサン化合物としてポリシロキサン化合物Ｂを２０．０質量部、カチオン系界面活性剤としてＣＴＡＢを３．２質量部及び１００ｍＭ  酢酸水溶液を４９．８質量部、並びにシリカ粒子含有原料として酢酸濃度１００ｍＭに調整したＰＬ−５溶液を２５．０質量部混合し、２５℃で２時間攪拌した。これに塩基触媒として炭酸ナトリウム２．０質量部を加え、６０℃で２時間攪拌し、撥水処理剤６を得た。【０１７９】
［撥水構造体６］
撥水処理剤１に代えて撥水処理剤６を用いたこと以外は、実施例１と同様にして、撥水構造体６を得た。【０１８０】
（実施例７）
ポリシロキサン化合物としてＸＦ４２−５２７７を２０．０質量部、シランモノマーとしてメチルトリメトキシシランＫＢＭ−１３（信越化学工業株式会社製、製品名：以下『ＭＴＭＳ』と略記）を３０．０質量部、カチオン系界面活性剤としてＣＴＡＢを８．０質量部及び１００ｍＭ  酢酸水溶液を３９．５質量部混合し、２５℃で２時間攪拌した。これに塩基触媒として炭酸ナトリウム２．５質量部を加え、６０℃で２時間攪拌し、撥水処理剤７を得た。【０１８１】
［撥水構造体７］
撥水処理剤１に代えて撥水処理剤７を用いたこと以外は、実施例１と同様にして、撥水構造体７を得た。【０１８２】
（実施例８）
ポリシロキサン化合物としてポリシロキサン化合物Ａを１０．０質量部、シランモノマーとしてＭＴＭＳを１５．０質量部、カチオン系界面活性剤としてＣＴＡＢを４．０質量部及び１００ｍＭ  酢酸水溶液を６９．８質量部混合し、２５℃で２時間攪拌した。これに塩基触媒として炭酸ナトリウム１．２質量部を加え、６０℃で２時間攪拌し、撥水処理剤８を得た。【０１８３】
［撥水構造体８］
撥水処理剤１に代えて撥水処理剤８を用いたこと以外は、実施例１と同様にして、撥水構造体８を得た。【０１８４】
（実施例９）
ポリシロキサン化合物としてポリシロキサン化合物Ａを５．０質量部、シランモノマーとしてＭＴＭＳを１５．０質量部、及びジメチルジメトキシシランＫＢＭ−２２（信越化学工業株式会社製、製品名：以下『ＤＭＤＭＳ』と略記）を５．０質量部、カチオン系界面活性剤としてＣＴＡＢを４．０質量部並びに１００ｍＭ  酢酸水溶液を６９．８質量部混合し、２５℃で２時間攪拌した。これに塩基触媒として炭酸ナトリウム１．２質量部を加え、６０℃で２時間攪拌し、撥水処理剤９を得た。【０１８５】
［撥水構造体９］
撥水処理剤１に代えて撥水処理剤９を用いたこと以外は、実施例１と同様にして、撥水構造体９を得た。【０１８６】
（実施例１０）
ポリシロキサン化合物としてＸＦ４２−５２７７を１０．０質量部、シランモノマーとしてＭＴＭＳを１５．０質量部、カチオン系界面活性剤としてＣＴＡＢを４．０質量部及び１００ｍＭ  酢酸水溶液を１８．５質量部、並びにシリカ粒子含有原料として酢酸濃度１００ｍＭに調整したＨＬ−３Ｌ溶液を５０．０質量部混合し、２５℃で２時間攪拌した。これに塩基触媒として炭酸ナトリウム２．５質量部を加え、６０℃で２時間攪拌し、撥水処理剤１０を得た。【０１８７】
［撥水構造体１０］
撥水処理剤１に代えて撥水処理剤１０を用いたこと以外は、実施例１と同様にして、撥水構造体１０を得た。【０１８８】
（実施例１１）
ポリシロキサン化合物としてポリシロキサン化合物Ａを１０．０質量部、シランモノマーとしてＭＴＭＳを１５．０質量部、カチオン系界面活性剤としてＣＴＡＢを４．０質量部及び１００ｍＭ  酢酸水溶液を５４．２質量部、並びにシリカ粒子含有原料として酢酸濃度１００ｍＭに調整したＳＴ−ＯＺＬ−３５Ｌ溶液を１４．３質量部混合し、２５℃で２時間攪拌した。これに塩基触媒として炭酸ナトリウム２．５質量部を加え、６０℃で２時間攪拌し、撥水処理剤１１を得た。【０１８９】
［撥水構造体１１］
撥水処理剤１に代えて撥水処理剤１１を用いたこと以外は、実施例１と同様にして、撥水構造体１１を得た。【０１９０】
（実施例１２）
ポリシロキサン化合物としてポリシロキサン化合物Ａを１．０質量部、シランモノマーとしてＭＴＭＳを３．０質量部、及びＤＭＤＭＳを１．０質量部、カチオン系界面活性剤としてＣＴＡＢを０．８質量部、１００ｍＭ  酢酸水溶液を８８．７質量部、並びにシリカ粒子含有原料として酢酸濃度１００ｍＭに調整したＰＬ−２Ｌ溶液を５．０質量部混合し、２５℃で２時間攪拌した。これに塩基触媒として炭酸ナトリウム０．５質量部を加え、６０℃で２時間攪拌し、撥水処理剤１２を得た。【０１９１】
［撥水構造体１２］
撥水処理剤１に代えて撥水処理剤１２を用いたこと以外は、実施例１と同様にして、撥水構造体１２を得た。【０１９２】
（実施例１３）
［撥水構造体１３］
上記撥水処理剤１２に、スライドグラスＳ７２１３（松浪硝子工業株式会社製、製品名）を２５℃で５分ディップし、その後、スライドグラスを１５０℃で２時間乾燥して、溶媒を揮発させた。乾燥したスライドグラスをメタノールにディップし、２５℃で５分洗浄を行った。次にメチルエチルケトンにディップし、２５℃で５分洗浄を行った。洗浄されたスライドグラスを、常圧下にて、１２０℃で１時間乾燥し、その後、１５０℃で６時間エージングすることで、撥水構造体１３を得た。【０１９３】
（実施例１４）
［撥水構造体１４］
２５℃の上記撥水処理剤１２をウエット厚さが５００μｍになるようにスプレーガン（アネスト岩田株式会社製、製品名：Ｗ−５０−１２４ＢＰＧ）を用いて、スライドグラスＳ７２１３（松浪硝子工業株式会社製、製品名）の被処理面に対して塗布し、１５０℃で２時間乾燥して、溶媒を揮発させた。乾燥したスライドグラスをメタノールにディップし、２５℃で５分洗浄を行った。次にメチルエチルケトンにディップし、２５℃で５分洗浄を行った。洗浄されたスライドグラスを、常圧下にて、１２０℃で１時間乾燥し、その後、１５０℃で６時間エージングすることで、撥水構造体１４を得た。【０１９４】
（実施例１５）
［撥水処理剤１３］
ポリシロキサン化合物としてポリシロキサン化合物Ａを０．１質量部、シランモノマーとしてＭＴＭＳを０．３質量部、及びＤＭＤＭＳを０．１質量部、カチオン系界面活性剤としてＣＴＡＢを０．１質量部、１００ｍＭ  酢酸水溶液を９８．２質量部、並びにシリカ粒子含有原料として酢酸濃度１００ｍＭに調整したＰＬ−２Ｌ溶液を１．０質量部混合し、２５℃で２時間攪拌した。これに塩基触媒として炭酸ナトリウム０．２質量部を加え、６０℃で２時間攪拌し、撥水処理剤１３を得た。【０１９５】
［撥水構造体１５］
撥水処理剤１２に代えて撥水処理剤１３を用いたこと以外は、実施例１３と同様にして、撥水構造体１５を得た。【０１９６】
（実施例１６）
［撥水処理剤１４］
ポリシロキサン化合物としてポリシロキサン化合物Ａを１０．０質量部、シランモノマーとしてＭＴＭＳを１５．０質量部、カチオン系界面活性剤としてＣＴＡＢを４．０質量部、１００ｍＭ  酢酸水溶液を６９．８質量部及び塩基触媒として炭酸ナトリウム１．２質量部を混合し、２５℃で６時間攪拌し、撥水処理剤１４を得た。【０１９７】
［撥水構造体１６］
撥水処理剤１に代えて撥水処理剤１４を用いたこと以外は、実施例１と同様にして、撥水構造体１６を得た。【０１９８】
（実施例１７）
［撥水処理剤１５］
ポリシロキサン化合物としてポリシロキサン化合物Ａを５．０質量部、シランモノマーとしてＭＴＭＳを１５．０質量部、及びＤＭＤＭＳを５．０質量部、カチオン系界面活性剤としてＣＴＡＢを４．０質量部、１００ｍＭ  酢酸水溶液を６９．８質量部、並びに塩基触媒として炭酸ナトリウム１．２質量部を混合し、２５℃で６時間攪拌し、撥水処理剤１５を得た。【０１９９】
［撥水構造体１７］
撥水処理剤１に代えて撥水処理剤１５を用いたこと以外は、実施例１と同様にして、撥水構造体１７を得た。【０２００】
（実施例１８）
［撥水処理剤１６］
ポリシロキサン化合物としてポリシロキサン化合物Ａを１．０質量部、シランモノマーとしてＭＴＭＳを３．０質量部、及びＤＭＤＭＳを１．０質量部、カチオン系界面活性剤としてＣＴＡＢを０．８質量部、１００ｍＭ  酢酸水溶液を８８．７質量部、シリカ粒子含有原料として酢酸濃度１００ｍＭに調整したＰＬ−２Ｌ溶液を５．０質量部、並びに塩基触媒として炭酸ナトリウム０．５質量部を混合し、２５℃で６時間攪拌し、撥水処理剤１６を得た。【０２０１】
［撥水構造体１８］
撥水処理剤１に代えて撥水処理剤１６を用いたこと以外は、実施例１と同様にして、撥水構造体１８を得た。【０２０２】
（実施例１９）
［撥水処理剤１７］
ポリシロキサン化合物としてポリシロキサン化合物Ａを０．１質量部、シランモノマーとしてＭＴＭＳを０．３質量部、及びＤＭＤＭＳを０．１質量部、カチオン系界面活性剤としてＣＴＡＢを０．１質量部、１００ｍＭ  酢酸水溶液を９８．２質量部、シリカ粒子含有原料として酢酸濃度１００ｍＭに調整したＰＬ−２Ｌ溶液を１．０質量部、並びに塩基触媒として炭酸ナトリウム０．２質量部を混合し、２５℃で６時間攪拌し、撥水処理剤１７を得た。【０２０３】
［撥水構造体１９］
撥水処理剤１に代えて撥水処理剤１７を用いたこと以外は、実施例１と同様にして、撥水構造体１９を得た。【０２０４】
（実施例２０）
［撥水処理剤１８］
ポリシロキサン化合物としてポリシロキサン化合物Ａを５．０質量部、シランモノマーとしてＭＴＭＳを１５．０質量部、及びＤＭＤＭＳを５．０質量部、カチオン系界面活性剤としてＣＴＡＢを４．０質量部、１００ｍＭ  酢酸水溶液を６９．８質量部、並びにエアロゲル粒子としてＩＣ３１００（キャボット社製、製品名）を１．０質量部混合し、２５℃で２時間攪拌した。これに塩基触媒として炭酸ナトリウム１．２質量部を加え、６０℃で２時間攪拌し、撥水処理剤１８を得た。【０２０５】
［撥水構造体２０］
撥水処理剤１に代えて撥水処理剤１８を用いたこと以外は、実施例１と同様にして、撥水構造体２０を得た。【０２０６】
（実施例２１）
［撥水処理剤１９］
ポリシロキサン化合物としてポリシロキサン化合物Ａを１．０質量部、シランモノマーとしてＭＴＭＳを３．０質量部、及びＤＭＤＭＳを１．０質量部、カチオン系界面活性剤としてＣＴＡＢを０．１質量部、１００ｍＭ  酢酸水溶液を９８．２質量部、シリカ粒子含有原料として酢酸濃度１００ｍＭに調整したＰＬ−２Ｌ溶液を１．０質量部、エアロゲル粒子としてＩＣ３１００（キャボット社製、製品名）を１．０質量部、並びに塩基触媒として炭酸ナトリウム０．２質量部を混合し、２５℃で６時間攪拌し、撥水処理剤１９を得た。【０２０７】
［撥水構造体２１］
撥水処理剤１に代えて撥水処理剤１９を用いたこと以外は、実施例１と同様にして、撥水構造体２１を得た。【０２０８】
（比較例１）
［比較撥水処理剤１］
シランモノマーとしてＭＴＭＳを３０．０質量部、カチオン系界面活性剤としてＣＴＡＢを２．４質量部及び１００ｍＭ  酢酸水溶液を６６．１質量部混合し、２５℃で２時間攪拌した。これに塩基触媒として炭酸ナトリウム１．５質量部を加え、６０℃で２時間攪拌し、比較撥水処理剤１を得た。【０２０９】
［比較撥水構造体１］
撥水処理剤１に代えて比較撥水処理剤１を用いたこと以外は、実施例１と同様にして、比較撥水構造体１を得た。【０２１０】
（比較例２）
［比較撥水処理剤２］
シランモノマーとしてＭＴＭＳを２０．０質量部、及びＤＭＤＭＳを１５．０質量部、カチオン系界面活性剤としてＣＴＡＢを２．８質量部及び１００ｍＭ  酢酸水溶液を６０．５質量部混合し、２５℃で２時間攪拌した。これに塩基触媒として炭酸ナトリウム１．７質量部を加え、６０℃で２時間攪拌し、比較撥水処理剤２を得た。【０２１１】
［比較撥水構造体２］
撥水処理剤１に代えて比較撥水処理剤２を用いたこと以外は、実施例１と同様にして、比較撥水構造体２を得た。【０２１２】
（比較例３）
［比較撥水構造体３］
撥水処理剤１２に代えて比較撥水処理剤２を用いたこと以外は、実施例１３と同様にして、比較撥水構造体３を得た。【０２１３】
（比較例４）
［比較撥水処理剤３］
シランモノマーとしてフルオロアルキルシランＸＣ９８−Ｂ２４７２（モメンティブ社製、製品名）を３０．０質量部、カチオン系界面活性剤としてＣＴＡＢを２．４質量部及び１００ｍＭ  酢酸水溶液を６６．１質量部混合し、２５℃で２時間攪拌した。これに塩基触媒として炭酸ナトリウム１．５質量部を加え、６０℃で２時間攪拌し、比較撥水処理剤３を得た。【０２１４】
［比較撥水構造体４］
撥水処理剤１に代えて比較撥水処理剤３を用いたこと以外は、実施例１と同様にして、比較撥水構造体４を得た。【０２１５】
（比較例５）
［比較撥水構造体５］
撥水処理剤１２に代えて比較撥水処理剤３を用いたこと以外は、実施例１３と同様にして、比較撥水構造体５を得た。【０２１６】
各実施例及び比較例における撥水処理剤の態様（ポリシロキサン化合物、シランモノマーの種類及び含有量、並びにシリカ粒子含有原料の種類及び含有量）を表１にまとめて示す。また、各実施例及び比較例における、撥水構造体の態様（撥水処理剤の種類と処理方法）を表２にまとめて示す。【０２１７】
【表１】
2018143356.tif 000014
【０２１８】
【表２】
2018143356.tif 000015
【０２１９】
［各種評価］
各実施例及び比較例で得られた撥水構造体について、以下の条件に従って測定又は評価をした。水接触角測定、耐摩耗性試験（水中、有機溶媒中）、含ケイ素結合単位Ｑ、Ｔ及びＤに係るシグナル面積比の測定の評価結果をまとめて表３に示す。【０２２０】
（１）水接触角測定
各実施例及び比較例で得られた撥水構造体を、１０５℃で１時間乾燥し、測定サンプルとした。次に、協和界面科学株式会社製の接触角計ＤＭｓ−４０１を使用して、超純水の液滴２μＬを滴下し、５秒後の接触角を、室温で測定した。測定は５回行い、平均値を水接触角とした。【０２２１】
（２）耐摩耗性試験（水中）
耐磨耗試験（水中）は、水中で日本製紙クレシア株式会社製キムタオルをサンプル表面に複数回擦りつけ、その後、１０５℃で１時間乾燥し、測定サンプルとした。ここでのキムタオルの接触面積は、２０ｍｍ×５０ｍｍ、加重０．１Ｋｇ／ｃｍ２とした。次に、協和界面科学株式会社製の接触角計ＤＭｓ−４０１を使用して、超純水の液滴２μＬを滴下し、５秒後の接触角を、室温で測定した。測定は５回行い、平均値を水接触角とした。【０２２２】
（３）耐摩耗性試験（有機溶媒中）
耐摩耗試験（有機溶媒中）は、メチルエチルケトン中で日本製紙クレシア株式会社製キムタオルをサンプル表面に複数回擦りつけ、その後、１０５℃で１時間乾燥し、測定サンプルとした。ここでのキムタオルの接触面積は、２０ｍｍ×５０ｍｍ、加重０．１Ｋｇ／ｃｍ２とした。次に、協和界面科学株式会社製の接触角計ＤＭｓ−４０１を使用して、超純水の液滴２μＬを滴下し、５秒後の接触角を、室温で測定した。測定は５回行い、平均値を水接触角とした。【０２２３】
（４）含ケイ素結合単位Ｑ、Ｔ及びＤに係るシグナル面積比の測定
固体２９Ｓｉ−ＮＭＲ装置として「ＦＴ−ＮＭＲ  ＡＶ４００ＷＢ」（ブルカー・バイオスピン株式会社製、製品名）を用いて測定を行った。測定条件は、測定モード：ＤＤ／ＭＡＳ法、プローブ：４ｍｍφのＣＰＭＡＳプローブ、磁場：９．４Ｔ、共鳴周波数：７９Ｈｚ、ＭＡＳ回転数：４ｋＨｚ、遅延時間：１５０秒とした。標準試料としては、３−トリメチルシリルプロピオン酸ナトリウムを用いた。【０２２４】
測定サンプルとしては、各実施例及び比較例で得られた撥水処理剤を、透析により未反応物を除去し、エバポレーターを用いて濃縮乾燥した粒子を準備し、これをＺｒＯ２製ローターに詰めて、プローブに装着して測定を行った。また、スペクトル解析においては、Ｌｉｎｅ  Ｂｒｏａｄｅｎｉｎｇ係数を２Ｈｚとし、得られた含ケイ素結合単位Ｑ、Ｔ及びＤに係るシグナル面積比（Ｑ＋Ｔ：Ｄ）を求めた。【０２２５】
（５）熱伝導率の測定
熱伝導率は、熱拡散率と定圧比熱容量と密度の積から求めた。熱拡散率は、ＮＥＴＺＳＣＨ社製のＮａｎｏ  Ｆｌａｓｈ  ＬＦＡ４４７を用いて測定し、定圧比熱容量は、ＴＡインスツルメント社製のＤＳＣ  Ｑ２００を用いて測定し、密度はアルファミラージュ社製の電子比重計ＭＳＤ−３００を用いて測定した。熱拡散率、密度は２５℃で測定し、定圧比熱容量測定についても２５℃の比熱容量を測定により導いた。【０２２６】
【表３】
2018143356.tif 000016
【０２２７】
表３から、実施例の撥水構造体は、いずれも水接触角が９０度以上であり、耐摩耗性試験においても、水中、有機溶剤中ともに、１０００往復でも水接触角が９０度以上を維持しており、撥水性と密着性に優れることがわかる。表３中、「処理なし」欄に記載した結果は、未処理のスライドグラスにおける水接触角測定結果を示す。【０２２８】
表３より、実施例の撥水処理剤によれば、スライドグラスに優れた撥水性が付与されることがわかる。【０２２９】
一方、比較例の撥水処理剤は、いずれも水接触角が９０度以下であり、耐摩擦性試験においても、水接触角が低下した。【０２３０】
なお、実施例及び比較例の撥水構造体の熱伝導率は１．０Ｗ／（ｍ・Ｋ）であった。このことは、撥水構造体の撥水部がいわゆるモノリシックなエアロゲル膜ではないことの証左であると考えられる。【０２３１】
以上より、本発明の撥水処理剤によれば、被処理面に優れた撥水性を付与することができることがわかる。
【符号の説明】
【０２３２】
Ｌ…外接長方形、Ｐ…シリカ粒子、１…撥水膜、２…撥水処理対象物、２ａ…被処理面、３…撥水粒子、１０…撥水部、１００，２００，３００…撥水構造体。
【図１】
2018143356.tif 000022
【図２】
2018143356.tif 000023
【図３】
2018143356.tif 000024
【図４】
2018143356.tif 000025
【図５】
2018143356.tif 000026
【国際調査報告】
2018143356.tif 000027
2018143356.tif 000028
2018143356.tif 000029
2018143356.tif 000030
2018143356.tif 000031
2018143356.tif 000032
2018143356.tif 000033
2018143356.tif 000034